(57)【要約】  耐火物は、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、を含み得る。耐火物は、１２００℃で測定される少なくとも約３７ＭＰａのＭＯＲを更に含み得る。【選択図】図１
2019510717.tif 000002
【特許請求の範囲】
【請求項１】
耐火物であって、
前記耐火物の総重量の少なくとも約８０重量％のＣｒ２Ｏ３含有量と、
前記耐火物の前記総重量の少なくとも約０．７重量％かつ約１０．０重量％以下のＡｌ２Ｏ３含有量と、
前記耐火物の前記総重量の少なくとも約０．３重量％かつ約５．０重量％以下のＳｉＯ２含有量と、
前記耐火物の前記総重量の少なくとも約１．０重量％かつ約５．６重量％以下のＴｉＯ２のＴｉＯ２含有量と、
１２００℃で測定される少なくとも約３７ＭＰａのＭＯＲと、を含む、耐火物。
【請求項２】
耐火物であって、
前記耐火物の総重量の少なくとも約８０重量％のＣｒ２Ｏ３含有量と、
前記耐火物の前記総重量の少なくとも約０．７重量％かつ約１０．０重量％以下のＡｌ２Ｏ３含有量と、
前記耐火物の総重量の少なくとも約０．３重量％かつ約５．０重量％以下のＳｉＯ２含有量と、
前記耐火物の前記総重量の少なくとも約１．０重量％かつ約５．６重量％以下のＴｉＯ２のＴｉＯ２含有量と、
少なくとも約０．５の比ＲＯＭＯＲ／（１０００＊ＲＯＭＯＥ）（式中、ＲＯＭＯＲは、１２００℃でＭＰａで測定される前記耐火物のＭＯＲに等しく、ＲＯＭＯＥは、１２００℃でＧＰａで測定される前記耐火物のＭＯＥに等しい）と、を含む、耐火物。
【請求項３】
耐火物であって、
前記耐火物の総重量の少なくとも約８０重量％のＣｒ２Ｏ３含有量と、
前記耐火物の前記総重量の少なくとも約１．０重量％かつ約５．６重量％以下のＴｉＯ２のＴｉＯ２含有量と、
少なくとも約１かつ約８以下の比ＲＯＣＡｌ２Ｏ３／ＲＯＣＳｉＯ２（式中、ＲＯＣＡｌ２Ｏ３は、前記耐火物の前記総重量の重量％でのＡｌ２Ｏ３の含有量を表し、ＲＯＣＳｉＯ２は、前記耐火物の前記総重量の重量％でのＳｉＯ２の含有量を表す）と、を含む、耐火物。
【請求項４】
前記耐火物が、１２００℃で測定される少なくとも約３７ＭＰａのＭＯＲを更に含む、請求項２及び３のいずれか１項に記載の耐火物。
【請求項５】
前記耐火物が、少なくとも約０．５の比ＲＯＭＯＲ／（１０００＊ＲＯＭＯＥ）（式中、ＲＯＭＯＲは、１２００℃でＭＰａで測定される前記耐火物のＭＯＲに等しく、ＲＭＯＥは、１２００℃で測定されるＧＰａでの前記耐火物のＭＯＥに等しい）を更に含む、請求項１及び３のいずれか１項に記載の耐火物。
【請求項６】
前記耐火物が、少なくとも約０．９の比ＲＯＣＡｌ２Ｏ３／ＲＯＣＳｉＯ２（式中、ＲＯＣＡｌ２Ｏ３は、前記耐火物の前記総重量の重量％でのＡｌ２Ｏ３の含有量を表し、ＲＯＣＳｉＯ２は、前記耐火物の前記総重量の重量％でのＳｉＯ２の含有量を表す）を更に含む、請求項１及び２のいずれか１項に記載の耐火物。
【請求項７】
前記耐火物が、前記耐火物の前記総重量の少なくとも約０．７重量％かつ約１０．０重量％以下のＡｌ２Ｏ３含有量を更に含む、請求項３に記載の耐火物。
【請求項８】
前記耐火物が、前記耐火物の総重量の少なくとも約０．３重量％かつ約５．０重量％以下のＳｉＯ２含有量を更に含む、請求項３に記載の耐火物。
【請求項９】
前記耐火物が、前記耐火物の前記総重量の少なくとも約０．１重量％かつ約１．０重量％以下のＭｇＯ含有量を更に含む、請求項１、２、及び３のいずれか１項に記載の耐火物。
【請求項１０】
前記耐火物が、前記耐火物の前記総重量の少なくとも約０．１重量％かつ約１０重量％以下のＺｒＯ２含有量を更に含む、請求項１、２、及び３のいずれか１項に記載の耐火物。
【請求項１１】
前記耐火物が、前記耐火物の前記総重量の少なくとも約１．０重量％かつ約６０重量％以下のグロッグ含有量を更に含む、請求項１、２、及び３のいずれか１項に記載の耐火物。
【請求項１２】
前記耐火物が、少なくとも約０．１かつ約５以下の比ＲＯＣＺｒＯ２／ＲＯＣＡｌ２Ｏ３（式中、ＲＯＣＺｒＯ２は、前記耐火物の前記総重量の重量％でのＺｒＯ２の含有量を表し、ＲＯＣＡｌ２Ｏ３は、前記耐火物の前記総重量の重量％でのＡｌ２Ｏ３の含有量を表す）を更に含む、請求項１、２、及び３のいずれか１項に記載の耐火物。
【請求項１３】
前記耐火物が、前記耐火物の総体積の少なくとも約０．０７体積％かつ約１８体積％以下の多孔率を更に含む、請求項１、２、及び３のいずれか１項に記載の耐火物。
【請求項１４】
前記耐火物が、少なくとも約４．１ｇ／ｃｍ３かつ約４．８ｇ／ｃｍ３以下の密度を更に含む、請求項１、２、及び３のいずれか１項に記載の耐火物。
【請求項１５】
耐火物を形成する方法であって、
形成組成物を提供することと、
前記形成組成物を耐火物に形成することと、を含み、
前記耐火物が、
前記耐火物の総重量の少なくとも約８０重量％のＣｒ２Ｏ３含有量と、
前記耐火物の前記総重量の少なくとも約０．７重量％かつ約１０．０重量％以下のＡｌ２Ｏ３含有量と、
前記耐火物の前記総重量の少なくとも約０．３重量％かつ約５．０重量％以下のＳｉＯ２含有量と、
前記耐火物の前記総重量の少なくとも約１．０重量％かつ約５．６重量％以下のＴｉＯ２のＴｉＯ２含有量と、
１２００℃で測定される少なくとも約３７ＭＰａのＭＯＲと、を含む、方法。
【発明の詳細な説明】
【技術分野】
【０００１】
以下は、概して、酸化クロム耐火物及び酸化クロム耐火物を形成する方法を対象とする。より詳細には、以下は、側壁ブロックとしてまたはガラス運搬ブロック（すなわち、フローブロックまたはブッシングブロック）として使用され得る酸化クロム耐火ブロックを対象とする。
【背景技術】
【０００２】
酸化クロムから生成される焼結生成物は、特に、ガラス繊維の製造が意図されるガラスを溶融する場合にガラス炉において広く使用されている。しかしながら、酸化クロムは、それが過酷な温度勾配に曝されたときに熱機械的応力に特に敏感である。そのような温度勾配は、耐火材料の摩耗または耐火材料から形成された部品の完全な損傷を増加させる焼結生成物における亀裂をもたらし得る弾性応力を発生させる。耐火ブロックの亀裂のリスクを減少させるためには、稼働中に発生する熱弾性応力を維持または低減しながらその強度を増大させることが必要である。必要とされる長期の生成物寿命と組み合わされた非常に高い品質のガラスの現在の開発は、ガラス炉、具体的には、酸化クロム耐火物における改善された耐火生成物に対する需要を増大させる。したがって、業界は、熱弾性応力に対する改善された耐性を有する改善された酸化クロム耐火材料を求め続けている。
【発明の概要】
【０００３】
第１の態様によれば、耐火物は、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、を含み得る。耐火物は、１２００℃で測定される少なくとも約３７ＭＰａのＭＯＲを更に含み得る。
【０００４】
別の態様によれば、耐火物は、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、を含み得る。耐火物は、少なくとも約０．５の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃でＧＰａで測定される耐火物のＭＯＥに等しい）を更に含み得る。
【０００５】
また別の態様によれば、耐火物は、耐火物の総重量の少なくとも約８０重量％のＣｒ２Ｏ３含有量と、耐火物の総重量の少なくとも約１．０重量％かつ約５．６重量％以下のＴｉＯ２のＴｉＯ２含有量と、を含み得る。耐火物は、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含み得る。
【０００６】
更に別の態様によれば、耐火物を形成する方法は、形成組成物を提供することと、Ｃｒ２Ｏ３組成物を耐火物に形成することと、を含み得る。耐火物は、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、を含み得る。耐火物は、１２００℃で測定される少なくとも約３７ＭＰａのＭＯＲを更に含み得る。
【０００７】
また別の態様によれば、耐火物を形成する方法は、Ｃｒ２Ｏ３組成物を提供することと、Ｃｒ２Ｏ３組成物を耐火物に形成することと、を含み得る。耐火物は、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、を含み得る。耐火物は、少なくとも約０．５の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃でＧＰａで測定される耐火物のＭＯＥに等しい）を更に含み得る。
【０００８】
更に別の態様によれば、耐火物を形成する方法は、Ｃｒ２Ｏ３組成物を提供することと、Ｃｒ２Ｏ３組成物を耐火物に形成することと、を含み得る。耐火物は、耐火物の総重量の少なくとも約８０重量％のＣｒ２Ｏ３含有量と、耐火物の総重量の少なくとも約１．０重量％かつ約５．６重量％以下のＴｉＯ２のＴｉＯ２含有量と、を含み得る。耐火物は、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含み得る。
【０００９】
また別の態様によれば、耐火物は、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含み得る形成組成物から形成され得る。耐火物は、１２００℃で測定される少なくとも約３７ＭＰａのＭＯＲを更に含み得る。
【００１０】
更なる別の態様によれば、耐火物は、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含み得る形成組成物から形成され得る。耐火物は、少なくとも約０．５の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃でＧＰａで測定される耐火物のＭＯＥに等しい）を更に含み得る。
【００１１】
更に別の態様によれば、耐火物は、形成組成物の総重量の少なくとも約８０重量％のＣｒ２Ｏ３含有量と、形成組成物の総重量の少なくとも約１．０重量％かつ約５．６重量％以下のＴｉＯ２のＴｉＯ２含有量と、を含み得る形成組成物から形成され得る。耐火物は、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含み得る。
【００１２】
また別の態様によれば、耐火物を形成する方法は、形成組成物を提供することと、形成組成物を耐火物に形成することと、を含み得る。形成組成物は、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含み得る。耐火物は、１２００℃で測定される少なくとも約３７ＭＰａのＭＯＲを更に含み得る。
【００１３】
また別の態様によれば、耐火物を形成する方法は、形成組成物を提供することと、形成組成物を耐火物に形成することと、を含み得る。形成組成物は、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含み得る。耐火物は、少なくとも約０．５の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃でＧＰａで測定される耐火物のＭＯＥに等しい）を更に含み得る。
【００１４】
また別の態様によれば、耐火物を形成する方法は、形成組成物を提供することと、形成組成物を耐火物に形成することと、を含み得る。形成組成物は、形成組成物の総重量の少なくとも約８０重量％のＣｒ２Ｏ３含有量と、形成組成物の総重量の少なくとも約１．０重量％かつ約５．６重量％以下のＴｉＯ２のＴｉＯ２含有量と、を含み得る。耐火物は、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含み得る。
【図面の簡単な説明】
【００１５】
本開示は、添付の図面を参照することによって、より良好に理解され得、その多くの特徴及び利点が当業者には明らかである。実施形態は例として示され、添付の図面に限定されない。
【００１６】
【図１】ガラス運搬ブロック（またはブッシングブロック）の特定の実施形態を示す概略図を含む。
【００１７】
当業者は、図中の要素が簡潔かつ明瞭のために図示されており、必ずしも縮尺通りに描かれていないことを理解する。例えば、図中の要素のいくつかの寸法は、本発明の実施形態の理解を改善するのを補助するために他の要素に対して誇張されている場合がある。
【００１８】
好ましい実施形態（複数可）の詳細な説明
以下は、一般に、酸化クロム体を有する耐火物及び酸化クロム体を有する耐火物を形成する方法に関する。本明細書に記載の実施形態によれば、酸化クロム体は、その体の組成の大部分が酸化クロム材料である任意の体として定義され得る。本明細書に記載の特定の実施形態によれば、耐火物は、Ａｌ２Ｏ３含有量、ＳｉＯ２含有量、及びＴｉＯ２含有量を更に含み得る。
【００１９】
特定の実施形態によれば、本明細書に記載の実施形態に従って耐火物を形成する方法は、形成組成物を提供することと、形成組成物を耐火物に形成することと、を含み得る。
【００２０】
形成組成物は、耐火物を形成するのに使用される原料粉末の混合物を含み得る。この原料粉末は最初に、未処理の原料、例えば、未処理のＣｒ２Ｏ３材料、未処理のＡｌ２Ｏ３材料、未処理のＳｉＯ２材料、及び未処理のＴｉＯ２材料を含み得る。
【００２１】
形成組成物を提供することは、任意の好適な方法によって原料及び任意の追加の材料（すなわち、焼結助剤、バインダー、他の添加剤など）を組み合わせることまたは混合することを含み得る。混合またはバッチ調製は、乾式または湿式で実施され得る。混合は、造粒の追加工程を含み得る。造粒工程は、バッチの流動性を改善することで、グリーン体の見掛け密度を増加させるために追加され得る。１つの例の実施形態では、造粒は噴霧乾燥を使用して実施され得る。原料粉末は混合タンク中に混合され、次いで噴霧乾燥され得る。
【００２２】
形成組成物を耐火物に成形することは、噴霧乾燥粉末またはバッチを成形して、静水圧プレスを使用して特定の形状を有するグリーン体を形成することを含み得る。原料粉末は、固体金属缶内に保持されたゴムモールド内に充填される。次いで、バッグが封止され、原料粉末に真空を適用する。次いで、缶は、流体で満たされた圧力容器に沈められ、次いでプレスされる。プレス後、モールドは圧力容器から取り除かれ、グリーン体が取り除かれる。
【００２３】
成形は、特定の圧力、例えば、少なくとも約５０ＭＰａ、例えば、少なくとも約６０ＭＰａ、少なくとも約７０ＭＰａ、少なくとも約８０ＭＰａ、少なくとも約９０ＭＰａ、少なくとも約１００ＭＰａ、少なくとも約１１０ＭＰａ、少なくとも約１２０ＭＰａ、少なくとも約１３０ＭＰａ、少なくとも約１４０ＭＰａ、または更に少なくとも約１５０ＭＰａの圧力で静水圧プレスによって行われ得る。圧力は、約１０分〜約１２０分間持続する静水圧プレスサイクルを使用してグリーン体に段階的に適用され得る。これらのプレスサイクルは、プレス段階中の欠陥の形成を制限し得る。成形はまた、スリップキャスティングまたは一方向プレスなどの代替技術を使用して実施され得る。
【００２４】
グリーン体の形状は、直線状、円筒状、球状、楕円状、またはほぼ他の形状であり得る。特定の実施形態では、グリーン体は、ブランクと称される直線状ブロックの形状であり得、それはその後、プリズムブロック、フローブロック、またはブッシングブロックを形成するために後で機械加工され得る。別の特定の実施形態では、グリーン体は、約１００ｍｍより大きく、例えば、約２００ｍｍより大きく、約３００ｍｍより大きく、約４００ｍｍより大きく、約５００ｍｍより大きく、約６００ｍｍより大きく、約７００ｍｍより大きく、または更に約８００ｍｍより大きな少なくとも１つの寸法を有し得る。別の実施形態では、グリーン体は、成形後のプロセスを制限するために、最終部品、例えば、成形ブロックとより近く合致する手法で構成され得る。
【００２５】
図１は、ブッシングブロック１００を示す。ブッシングブロック１００は、開口部１１０を含み得る。開口部１１０は、ブッシングブロック１００の長さに沿って異なる形状または寸法を有し得る。また、ブッシングブロックの厚さに沿ってテーパ状とされ得る。特定の用途のニーズまたは要望を満たすために、他の形状が使用され得る。
【００２６】
グリーン体が形成された後、グリーン体は、オーブン、ヒーター、炉などで加熱されて、Ｃｒ２Ｏ３形成組成物を含む耐火物を形成し得る。加熱プロセスは、水分、溶媒、または別の揮発性成分が蒸発されるか、有機材料が気化されるか、またはそれらの任意の組み合わせの初期加熱を含み得る。初期加熱は、およそ１００℃〜およそ３００℃の範囲の温度でおよそ１０時間〜およそ２００時間の範囲の期間行われ得る。一実施形態では、初期加熱に続いて、グリーン体は、少なくとも約１４００℃、例えば、少なくとも約１４５０℃、少なくとも約１５００℃の温度で焼結され得る。別の実施形態では、初期加熱に続いて、グリーン体は、約１５５０℃以下または更に約１５００℃以下の温度で焼結され得る。グリーン体は、およそ１０時間〜およそ１００時間の範囲の期間焼結されて、体を形成し得る。
【００２７】
別の実施形態では、焼結中の酸化クロムの揮発を制限するために、炉の雰囲気中の酸素含有量が調節され得る。例えば、炉の雰囲気の酸素の分圧（「ｐＯ２」）は、１０−１気圧以下、例えば、１０−３気圧以下、１０−５気圧以下、１０−７気圧以下、１０−９気圧以下、１０−１１気圧以下、または更に１０−１３気圧以下であり得る。
【００２８】
焼結は、設定された持続時間で焼結サイクル中の複数の期間で特定の加熱速度で焼結温度までグリーン体を加熱すること、及び次いで焼結体を特定の冷却速度で冷却することを含み得る。
【００２９】
１つの特定の実施形態によれば、加熱速度は、少なくとも約１℃／時、例えば、少なくとも約３℃／時、少なくとも約５℃／時、少なくとも約８℃／時、少なくとも約１０℃／時、少なくとも約１３℃／時、少なくとも約１５℃／時、少なくとも約１８℃／時、少なくとも約２０℃／時、少なくとも約２３℃／時、少なくとも約２５℃／時、少なくとも約２８℃／時、または更に少なくとも約２９℃／時であり得る。また他の実施形態によれば、加熱速度は、約３０℃／時以下、例えば、約２７℃／時以下、約２５℃／時以下、約２２℃／時以下、約２０℃／時以下、約１７℃／時以下、約１５℃／時以下、約１２℃／時以下、約１０℃／時以下、約７℃／時以下、約５℃／時以下、または更に約２℃／時以下であり得る。加熱速度は、上記の最小値及び最大値のいずれかの間の任意の値であり得ることが理解される。加熱速度は、上記の最大値と最小値との間の任意の数値の間の範囲内の任意の値であり得ることが更に理解される。
【００３０】
また別の実施形態では、焼結サイクルの継続時間は、少なくとも約１５日、例えば、少なくとも約２０日、少なくとも約２５日、少なくとも約３０日、少なくとも約３５日、少なくとも約４０日、少なくとも約４５日、少なくとも約５０日、少なくとも約５５日、少なくとも約６０日、少なくとも約６５日、少なくとも約７０日、少なくとも約７５日、少なくとも約８０日、または更に少なくとも約８５日であり得る。更に、焼結サイクル継続時間は、約９０日以下、例えば、約８５日以下、約８０日以下、約７５日以下、約７０日以下、約６５日以下、約６０日以下、約５５日以下、約５０日以下、約４５日以下、約４０日以下、約３５日以下、約３０日以下、約２５日以下、または更に約２０日以下であり得る。焼結サイクルは、上記の最小値及び最大値のいずれかの間の任意の日数であり得ることが理解される。焼結サイクルは、上記の最大値及び最小値のいずれかの間の範囲内の任意の日数であり得ることが更に理解される。
【００３１】
１つの特定の実施形態によれば、冷却速度は、少なくとも約１℃／時、例えば、少なくとも約３℃／時、少なくとも約５℃／時、少なくとも約８℃／時、少なくとも約１０℃／時、少なくとも約１３℃／時、少なくとも約１５℃／時、少なくとも約１８℃／時、少なくとも約２０℃／時、少なくとも約２３℃／時、少なくとも約２５℃／時、少なくとも約２８℃／時、または更に少なくとも約２９℃／時であり得る。また他の実施形態によれば、加熱速度は、約３０℃／時以下、例えば、約２７℃／時以下、約２５℃／時以下、約２２℃／時以下、約２０℃／時以下、約１７℃／時以下、約１５℃／時以下、約１２℃／時以下、約１０℃／時以下、約７℃／時以下、約５℃／時以下、または更に約２℃／時以下であり得る。冷却速度は、上記の最小値及び最大値のいずれかの間の任意の値であり得ることが理解される。冷却速度は、上記の最大値と最小値との間の任意の数値の間の範囲内の任意の値であり得ることが更に理解される。
【００３２】
焼結後の体の形状は、一般に、焼結前のグリーン体の形状に対応する。それ故、その体は、グリーン体に関して先述したような形状のいずれかを有し得る。焼結の間に、いくらかの収縮が起こる場合があり、その体はグリーン体よりも小さい場合がある。
【００３３】
更に別の実施形態によれば、本明細書に記載の耐火物を形成するための形成組成物は、形成組成物の総重量の重量％での特定のＣｒ２Ｏ３含有量を有し得る。例えば、形成組成物は、少なくとも約８０重量％、例えば、少なくとも約８３重量％、少なくとも約８５重量％、少なくとも約８８重量％、少なくとも約９０重量％、少なくとも約９３重量％、または更に少なくとも約９５重量％のＣｒ２Ｏ３含有量を有し得る。更に別の実施形態によれば、形成組成物は、約９８重量％以下、例えば、約９７．５重量％以下、約９７重量％以下、約９６．５重量％以下、または更に約９６重量％以下のＣｒ２Ｏ３を有し得る。形成組成物は、上記の最小値及び最大値のいずれかの間の任意の値のＣｒ２Ｏ３含有量を有し得ることが理解される。形成組成物は、上記の最小値及び最大値のいずれかの間の範囲内のＣｒ２Ｏ３含有量を有し得ることが更に理解される。
【００３４】
更に別の実施形態によれば、本明細書に記載の耐火物を形成するための形成組成物は、形成組成物の総重量の重量％での特定のＡｌ２Ｏ３含有量を有し得る。例えば、形成組成物は、少なくとも約０．７重量％、例えば、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、または更に少なくとも約４．０重量％のＡｌ２Ｏ３含有量を有し得る。更に別の実施形態によれば、形成組成物は、約１０重量％以下、例えば、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、または更に約６．０重量％以下のＡｌ２Ｏ３含有量を有し得る。形成組成物は、上記の最小値及び最大値のいずれかの間の任意の値のＡｌ２Ｏ３含有量を有し得ることが理解される。形成組成物は、上記の最小値及び最大値のいずれかの間の範囲内のＡｌ２Ｏ３含有量を有し得ることが更に理解される。
【００３５】
更に別の実施形態によれば、本明細書に記載の耐火物を形成するための形成組成物は、形成組成物の総重量の重量％での特定のＳｉＯ２含有量を有し得る。例えば、形成組成物は、少なくとも約０．３重量％、例えば、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、または更に少なくとも約２．５重量％のＳｉＯ２含有量を有し得る。更に別の実施形態によれば、形成組成物は、約５重量％以下、例えば、約４．７重量％以下、約４．５重量％以下、約４．２重量％以下、約４．０重量％以下、約３．７重量％以下、約３．５重量％以下、約３．２重量％以下、約３．０重量％以下、または更に約２．７重量％以下のＳｉＯ２含有量を有し得る。形成組成物は、上記の最小値及び最大値のいずれかの間の任意の値のＳｉＯ２含有量を有し得ることが理解される。形成組成物は、上記の最小値及び最大値のいずれかの間の範囲内のＳｉＯ２含有量を有し得ることが更に理解される。
【００３６】
更に別の実施形態によれば、本明細書に記載の耐火物を形成するための形成組成物は、形成組成物の総重量の重量％での特定のムライト含有量を有し得る。例えば、形成組成物は、少なくとも約０．７重量％、例えば、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、または更に少なくとも約４．０重量％のムライト含有量を有し得る。更に別の実施形態によれば、形成組成物は、約１０重量％以下、例えば、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、または更に約６．０重量％以下のムライト含有量を有し得る。形成組成物は、上記の最小値及び最大値のいずれかの間の任意の値のムライト含有量を有し得ることが理解される。形成組成物は、上記の最小値及び最大値のいずれかの間の範囲内のムライト含有量を有し得ることが更に理解される。
【００３７】
更に別の実施形態によれば、本明細書に記載の耐火物を形成するための形成組成物は、形成組成物の総重量の重量％での特定のＴｉＯ２含有量を有し得る。例えば、形成組成物は、少なくとも約１．０重量％、例えば、少なくとも約１．３重量％、少なくとも約１．５重量％、少なくとも約１．８重量％、少なくとも約２．０重量％、少なくとも約２．３重量％、または更に少なくとも約２．５重量％のＴｉＯ２含有量を有し得る。更に別の実施形態によれば、形成組成物は、約５．６重量％以下、例えば、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、または更に約２．７重量％以下のＴｉＯ２含有量を有し得る。形成組成物は、上記の最小値及び最大値のいずれかの間の任意の値のＴｉＯ２含有量を有し得ることが理解される。形成組成物は、上記の最小値及び最大値のいずれかの間の範囲内のＴｉＯ２含有量を有し得ることが更に理解される。
【００３８】
更に別の実施形態によれば、本明細書に記載の耐火物を形成するための形成組成物は、形成組成物の総重量の重量％での特定のＭｇＯ含有量を有し得る。例えば、形成組成物は、少なくとも約０．１重量％、例えば、少なくとも約０．２重量％、少なくとも約０．３重量％、少なくとも約０．４重量％、少なくとも約０．５重量％、少なくとも約０．６重量％、または更に少なくとも約０．７重量％のＭｇＯ含有量を有し得る。更に別の実施形態によれば、形成組成物は、約１．０重量％以下、例えば、約０．９重量％以下、または更に約０．８重量％以下のＭｇＯ含有量を有し得る。形成組成物は、上記の最小値及び最大値のいずれかの間の任意の値のＭｇＯ含有量を有し得ることが理解される。形成組成物は、上記の最小値及び最大値のいずれかの間の範囲内のＭｇＯ含有量を有し得ることが更に理解される。
【００３９】
更に別の実施形態によれば、本明細書に記載の耐火物を形成するための形成組成物は、形成組成物の総重量の重量％での特定のＺｒＯ２含有量を有し得る。例えば、形成組成物は、少なくとも約０．１重量％、例えば、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、または更に少なくとも約５．０重量％のＺｒＯ２含有量を有し得る。更に別の実施形態によれば、形成組成物は、約１０重量％以下、例えば、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、または更に約５．２重量％以下のＺｒＯ２含有量を有し得る。形成組成物は、上記の最小値及び最大値のいずれかの間の任意の値のＺｒＯ２含有量を有し得ることが理解される。形成組成物は、上記の最小値及び最大値のいずれかの間の範囲内のＺｒＯ２含有量を有し得ることが更に理解される。
【００４０】
更に別の実施形態によれば、本明細書に記載の耐火物を形成するための形成組成物は、形成組成物の総重量の重量％での特定のグロッグ含有量を有し得る。例えば、形成組成物は、少なくとも約１．０重量％、例えば、少なくとも約５重量％、少なくとも約１０重量％、少なくとも約１５重量％、少なくとも約２０重量％、少なくとも約２５重量％、または更に少なくとも約３０重量％のグロッグ含有量を有し得る。更に別の実施形態によれば、形成組成物は、約６０重量％以下、例えば、約５５重量％以下、約５０重量％以下、約４５重量％以下、約４０重量％以下、約３５重量％以下、または更に約３０重量％以下のグロッグ含有量を有し得る。形成組成物は、上記の最小値及び最大値のいずれかの間の任意の値のグロッグ含有量を有し得ることが理解される。形成組成物は、上記の最小値及び最大値のいずれかの間の範囲内のグロッグ含有量を有し得ることが更に理解される。
【００４１】
また別の実施形態によれば、本明細書に記載の耐火物を形成するための形成組成物は、特定の比ＦＣＣＡｌ２Ｏ３／ＦＣＣＳｉＯ２（式中、ＦＣＣＡｌ２Ｏ３は、形成組成物の総重量の重量％でのＡｌ２Ｏ３の含有量を表し、ＦＣＣＳｉＯ２は、形成組成物の総重量の重量％でのＳｉＯ２の含有量を表す）を有し得る。例えば、形成組成物は、少なくとも約０．９、例えば、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、または更に少なくとも約５．０の比ＦＣＣＡｌ２Ｏ３／ＦＣＣＳｉＯ２を有し得る。また別の実施形態によれば、形成組成物は、約６．５以下、例えば、約６．２以下、約６．０以下、約５．７以下、約５．５以下、または更に約５．２以下の比ＦＣＣＡｌ２Ｏ３／ＦＣＣＳｉＯ２を有し得る。形成組成物は、上記の最小値及び最大値のいずれかの間の任意の値の比ＦＣＣＡｌ２Ｏ３／ＦＣＣＳｉＯ２を有し得ることが理解される。形成組成物は、上記の最小値及び最大値のいずれかの間の範囲内の比ＦＣＣＡｌ２Ｏ３／ＦＣＣＳｉＯ２を有し得ることが更に理解される。
【００４２】
更に別の実施形態によれば、本明細書に記載の耐火物を形成するための形成組成物は、比ＦＣＣＺｒＯ２／ＦＣＣＡｌ２Ｏ３（式中、ＦＣＣＺｒＯ２は、形成組成物の総重量の重量％でのＺｒＯ２の含有量を表し、ＦＣＣＡｌ２Ｏ３は、形成組成物の総重量の重量％でのＡｌ２Ｏ３の含有量を表す）を有し得る。例えば、形成組成物は、少なくとも約０．１、例えば、少なくとも約０．５、少なくとも約１．０、少なくとも約１．５、または更に少なくとも約２．０の比ＦＣＣＺｒＯ２／ＦＣＣＡｌ２Ｏ３を有し得る。また別の実施形態によれば、形成組成物は、約５以下、例えば、約４．５以下、約４．０以下、約３．５以下、約３．０以下、または更に約２．５以下の比ＦＣＣＺｒＯ２／ＦＣＣＡｌ２Ｏ３を有し得る。形成組成物は、上記の最小値及び最大値のいずれかの間の任意の値の比ＦＣＣＺｒＯ２／ＦＣＣＡｌ２Ｏ３を有し得ることが理解される。形成組成物は、上記の最小値及び最大値のいずれかの間の範囲内の比ＦＣＣＺｒＯ２／ＦＣＣＡｌ２Ｏ３を有し得ることが更に理解される。
【００４３】
また別の実施形態によれば、本明細書に記載の耐火物を形成するための形成組成物は、形成組成物の総重量の重量％での特定のＦｅ２Ｏ３含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＦｅ２Ｏ３含有量を有し得る。また別の実施形態によれば、形成組成物は、Ｆｅ２Ｏ３を本質的に含まない場合がある。
【００４４】
また別の実施形態によれば、本明細書に記載の耐火物を形成するための形成組成物は、形成組成物の総重量の重量％での特定のＣａＯ含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＣａＯ含有量を有し得る。また別の実施形態によれば、形成組成物は、ＣａＯを本質的に含まない場合がある。
【００４５】
また別の実施形態によれば、本明細書に記載の耐火物を形成するための形成組成物は、形成組成物の総重量の重量％での特定のＮａ２Ｏ含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＮａ２Ｏ含有量を有し得る。また別の実施形態によれば、形成組成物は、Ｎａ２Ｏを本質的に含まない場合がある。
【００４６】
また別の実施形態によれば、本明細書に記載の耐火物を形成するための形成組成物は、形成組成物の総重量の重量％での特定のＫ２Ｏ含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％のＫ２Ｏ含有量を有し得る。また別の実施形態によれば、形成組成物は、Ｋ２Ｏを本質的に含まない場合がある。
【００４７】
また別の実施形態によれば、本明細書に記載の耐火物を形成するための形成組成物は、形成組成物の総重量の重量％での特定のＨｆＯ２含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＨｆＯ２含有量を有し得る。また別の実施形態によれば、形成組成物は、ＨｆＯ２を本質的に含まない場合がある。
【００４８】
また別の実施形態によれば、本明細書に記載の耐火物を形成するための形成組成物は、形成組成物の総重量の重量％での特定のＭｎＯ２含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＭｎＯ２含有量を有し得る。また別の実施形態によれば、形成組成物は、ＭｎＯ２を本質的に含まない場合がある。
【００４９】
また別の実施形態によれば、本明細書に記載の耐火物を形成するための形成組成物は、形成組成物の総重量の重量％での特定のＮｉＯ含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＮｉＯ含有量を有し得る。また別の実施形態によれば、形成組成物は、ＮｉＯを本質的に含まない場合がある。
【００５０】
また別の実施形態によれば、本明細書に記載の耐火物を形成するための形成組成物は、形成組成物の総重量の重量％での特定のＶ２Ｏ５含有量を有し得る。例えば、形成組成物は、約１．０重量％以下、例えば、約０．８重量％以下、約０．５重量％以下、約０．４重量％以下、約０．３重量％以下、約０．２重量％以下、または更に約０．１重量％以下のＶ２Ｏ５含有量を有し得る。また別の実施形態によれば、形成組成物は、Ｖ２Ｏ５を本質的に含まない場合がある。
【００５１】
また別の実施形態によれば、形成組成物は、形成組成物の総重量の重量％での組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５の特定の含有量を含み得る。例えば、形成組成物は、約１．５重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、例えば、約１．２重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約１．０重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．７重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．５重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．２重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．１重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５を含み得る。また別の実施形態によれば、形成組成物は、組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５を実質的に含まない場合がある。
【００５２】
更に別の実施形態によれば、形成組成物は、例えば、希土類酸化物、アルカリ土類酸化物、アルカリ酸化物、及び本明細書に明示的に開示されていない任意の遷移金属酸化物などの金属酸化物の最小含有量を有し得る。希土類酸化物は、ランタニド系列からの希土類金属（すなわち、５７〜７１の原子番号を有する元素）を含む任意の酸化組成物、例えば、酸化ランタン、酸化セリウム、及び酸化ユーロピウムを含み得る。アルカリ土類酸化物は、第２族金属（すなわち、ベリリウム、カルシウム、ストロンチウム、バリウム、及びラジウム）を含む任意の酸化組成物、例えば、酸化カルシウム及び酸化バリウムを含み得る。アルカリ酸化物は、第１族金属（すなわち、リチウム、ナトリウム、カリウム、ルビジウム、セシウム、及びフランシウム）を含む任意の酸化組成物、例えば、酸化リチウム、酸化カリウム、及び酸化セシウムを含み得る。最小含有量の上記の任意の酸化物、例えば、希土類酸化物、アルカリ土類酸化物、アルカリ酸化物、及び本明細書に明示的に開示されていない任意の遷移金属酸化物を有する形成組成物は、形成組成物の総重量の約１重量％以下、例えば、約０．７重量％以下、約０．５重量％以下、または更に約０．２重量％以下の酸化物の含有量を有し得る。
【００５３】
更に別の実施形態によれば、本明細書に記載の方法に従って形成される耐火物は、耐火物の総重量の重量％での特定のＣｒ２Ｏ３含有量を有し得る。例えば、耐火物は、少なくとも約８０重量％、例えば、少なくとも約８３重量％、少なくとも約８５重量％、少なくとも約８８重量％、少なくとも約９０重量％、少なくとも約９３重量％、または更に少なくとも約９５重量％のＣｒ２Ｏ３含有量を有し得る。更に別の実施形態によれば、耐火物は、約９８重量％以下、例えば、約９７．５重量％以下、約９７重量％以下、約９６．５重量％以下、または更に約９６重量％以下のＣｒ２Ｏ３含有量を有し得る。耐火物は、上記の最小値及び最大値のいずれかの間の任意の値のＣｒ２Ｏ３含有量を有し得ることが理解される。耐火物は、上記の最小値及び最大値のいずれかの間の範囲内のＣｒ２Ｏ３含有量を有し得ることが更に理解される。
【００５４】
更に別の実施形態によれば、本明細書に記載の方法に従って形成される耐火物は、耐火物の総重量の重量％での特定のＡｌ２Ｏ３含有量を有し得る。例えば、耐火物は、少なくとも約０．７重量％、例えば、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、または更に少なくとも約４．０重量％のＡｌ２Ｏ３含有量を有し得る。更に別の実施形態によれば、耐火物は、約１０重量％以下、例えば、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、または更に約６．０重量％以下のＡｌ２Ｏ３含有量を有し得る。耐火物は、上記の最小値及び最大値のいずれかの間の任意の値のＡｌ２Ｏ３含有量を有し得ることが理解される。耐火物は、上記の最小値及び最大値のいずれかの間の範囲内のＡｌ２Ｏ３含有量を有し得ることが更に理解される。
【００５５】
更に別の実施形態によれば、本明細書に記載の方法に従って形成される耐火物は、耐火物の総重量の重量％での特定のＳｉＯ２含有量を有し得る。例えば、耐火物は、少なくとも約０．３重量％、例えば、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、または更に少なくとも約２．５重量％のＳｉＯ２含有量を有し得る。更に別の実施形態によれば、耐火物は、約５重量％以下、例えば、約４．７重量％以下、約４．５重量％以下、約４．２重量％以下、約４．０重量％以下、約３．７重量％以下、約３．５重量％以下、約３．２重量％以下、約３．０重量％以下、または更に約２．７重量％以下のＳｉＯ２含有量を有し得る。耐火物は、上記の最小値及び最大値のいずれかの間の任意の値のＳｉＯ２含有量を有し得ることが理解される。耐火物は、上記の最小値及び最大値のいずれかの間の範囲内のＳｉＯ２含有量を有し得ることが更に理解される。
【００５６】
更に別の実施形態によれば、本明細書に記載の方法に従って形成される耐火物は、耐火物の総重量の重量％での特定のＴｉＯ２含有量を有し得る。例えば、耐火物は、少なくとも約１．０重量％、例えば、少なくとも約１．３重量％、少なくとも約１．５重量％、少なくとも約１．８重量％、少なくとも約２．０重量％、少なくとも約２．３重量％、または更に少なくとも約２．５重量％のＴｉＯ２含有量を有し得る。更に別の実施形態によれば、耐火物は、約５．６重量％以下、例えば、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、または更に約２．７重量％以下のＴｉＯ２含有量を有し得る。耐火物は、上記の最小値及び最大値のいずれかの間の任意の値のＴｉＯ２含有量を有し得ることが理解される。耐火物は、上記の最小値及び最大値のいずれかの間の範囲内のＴｉＯ２含有量を有し得ることが更に理解される。
【００５７】
更に別の実施形態によれば、本明細書に記載の方法に従って形成される耐火物は、耐火物の総重量の重量％での特定のＭｇＯ含有量を有し得る。例えば、耐火物は、少なくとも約０．１重量％、例えば、少なくとも約０．２重量％、少なくとも約０．３重量％、少なくとも約０．４重量％、少なくとも約０．５重量％、少なくとも約０．６重量％、または更に少なくとも約０．７重量％のＭｇＯ含有量を有し得る。更に別の実施形態によれば、耐火物は、約１．０重量％以下、例えば、約０．９重量％以下、または更に約０．８重量％以下のＭｇＯ含有量を有し得る。耐火物は、上記の最小値及び最大値のいずれかの間の任意の値のＭｇＯ含有量を有し得ることが理解される。耐火物は、上記の最小値及び最大値のいずれかの間の範囲内のＭｇＯ含有量を有し得ることが更に理解される。
【００５８】
更に別の実施形態によれば、本明細書に記載の方法に従って形成される耐火物は、耐火物の総重量の重量％での特定のＺｒＯ２含有量を有し得る。例えば、耐火物は、少なくとも約０．１重量％、例えば、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、または更に少なくとも約５．０重量％のＺｒＯ２含有量を有し得る。更に別の実施形態によれば、耐火物は、約１０重量％以下、例えば、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、または更に約５．２重量％以下のＺｒＯ２含有量を有し得る。耐火物は、上記の最小値及び最大値のいずれかの間の任意の値のＺｒＯ２含有量を有し得ることが理解される。耐火物は、上記の最小値及び最大値のいずれかの間の範囲内のＺｒＯ２含有量を有し得ることが更に理解される。
【００５９】
更に別の実施形態によれば、本明細書に記載の方法に従って形成される耐火物は、耐火物の総重量の重量％での特定のグロッグ含有量を有し得る。例えば、耐火物は、少なくとも約１．０重量％、例えば、少なくとも約５重量％、少なくとも約１０重量％、少なくとも約１５重量％、少なくとも約２０重量％、少なくとも約２５重量％、または更に少なくとも約３０重量％のグロッグ含有量を有し得る。更に別の実施形態によれば、耐火物は、約６０重量％以下、例えば、約５５重量％以下、約５０重量％以下、約４５重量％以下、約４０重量％以下、約３５重量％以下、または更に約３０重量％以下のグロッグ含有量を有し得る。耐火物は、上記の最小値及び最大値のいずれかの間の任意の値のグロッグ含有量を有し得ることが理解される。耐火物は、上記の最小値及び最大値のいずれかの間の範囲内のグロッグ含有量を有し得ることが更に理解される。
【００６０】
また別の実施形態によれば、本明細書に記載の方法に従って形成される耐火物は、特定の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を有し得る。例えば、耐火物は、少なくとも約０．９、例えば、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、または更に少なくとも約５．０の比ＲＯＣＡｌ２Ｏ３／ＲＯＣＳｉＯ２を有し得る。また別の実施形態によれば、耐火物は、約６．５以下、例えば、約６．２以下、約６．０以下、約５．７以下、約５．５以下、または更に約５．２以下の比ＲＯＣＡｌ２Ｏ３／ＲＯＣＳｉＯ２を有し得る。耐火物は、上記の最小値及び最大値のいずれかの間の任意の値の比ＲＯＣＡｌ２Ｏ３／ＲＯＣＳｉＯ２を有し得ることが理解される。耐火物は、上記の最小値及び最大値のいずれかの間の範囲内の比ＲＯＣＡｌ２Ｏ３／ＲＯＣＳｉＯ２を有し得ることが更に理解される。
【００６１】
更に別の実施形態によれば、本明細書に記載の方法に従って形成される耐火物は、比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を有し得る。例えば、耐火物は、少なくとも約０．１、例えば、少なくとも約０．５、少なくとも約１．０、少なくとも約１．５、または更に少なくとも約２．０の比ＲＯＣＺｒＯ２／ＲＯＣＡｌ２Ｏ３を有し得る。また別の実施形態によれば、耐火物は、約５以下、例えば、約４．５以下、約４．０以下、約３．５以下、約３．０以下、または更に約２．５以下の比ＲＯＣＺｒＯ２／ＲＯＣＡｌ２Ｏ３を有し得る。耐火物は、上記の最小値及び最大値のいずれかの間の任意の値の比ＲＯＣＺｒＯ２／ＲＯＣＡｌ２Ｏ３を有し得ることが理解される。耐火物は、上記の最小値及び最大値のいずれかの間の範囲内の比ＲＯＣＺｒＯ２／ＲＯＣＡｌ２Ｏ３を有し得ることが更に理解される。
【００６２】
また別の実施形態によれば、本明細書に記載の方法に従って形成される耐火物は、耐火物の総重量の重量％での特定のＦｅ２Ｏ３含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＦｅ２Ｏ３含有量を有し得る。また別の実施形態によれば、耐火物は、Ｆｅ２Ｏ３を本質的に含まない場合がある。
【００６３】
また別の実施形態によれば、本明細書に記載の方法に従って形成される耐火物は、耐火物の総重量の重量％での特定のＣａＯ含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＣａＯ含有量を有し得る。また別の実施形態によれば、耐火物は、ＣａＯを本質的に含まない場合がある。
【００６４】
また別の実施形態によれば、本明細書に記載の方法に従って形成される耐火物は、耐火物の総重量の重量％での特定のＮａ２Ｏ含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＮａ２Ｏ含有量を有し得る。また別の実施形態によれば、耐火物は、Ｎａ２Ｏを本質的に含まない場合がある。
【００６５】
また別の実施形態によれば、本明細書に記載の方法に従って形成される耐火物は、耐火物の総重量の重量％での特定のＫ２Ｏ含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＫ２Ｏ含有量を有し得る。また別の実施形態によれば、耐火物は、Ｋ２Ｏを本質的に含まない場合がある。
【００６６】
また別の実施形態によれば、本明細書に記載の方法に従って形成される耐火物は、耐火物の総重量の重量％での特定のＨｆＯ２含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＨｆＯ２含有量を有し得る。また別の実施形態によれば、耐火物は、ＨｆＯ２を本質的に含まない場合がある。
【００６７】
また別の実施形態によれば、本明細書に記載の方法に従って形成される耐火物は、耐火物の総重量の重量％での特定のＭｎＯ２含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＭｎＯ２含有量を有し得る。また別の実施形態によれば、耐火物は、ＭｎＯ２を本質的に含まない場合がある。
【００６８】
また別の実施形態によれば、本明細書に記載の方法に従って形成される耐火物は、耐火物の総重量の重量％での特定のＮｉＯ含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＮｉＯ含有量を有し得る。また別の実施形態によれば、耐火物は、ＮｉＯを本質的に含まない場合がある。
【００６９】
また別の実施形態によれば、本明細書に記載の方法に従って形成される耐火物は、耐火物の総重量の重量％での特定のＶ２Ｏ５含有量を有し得る。例えば、耐火物は、約１．０重量％以下、例えば、約０．８重量％以下、約０．５重量％以下、約０．４重量％以下、約０．３重量％以下、約０．２重量％以下、または更に約０．１重量％以下のＶ２Ｏ５含有量を有し得る。また別の実施形態によれば、耐火物は、Ｖ２Ｏ５を本質的に含まない場合がある。
【００７０】
また別の実施形態によれば、耐火物は、耐火物の総重量の重量％での組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５の特定の含有量を含み得る。例えば、耐火物は、約１．５重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、例えば、約１．２重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約１．０重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．７重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．５重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．２重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５、約０．１重量％以下の組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５を含み得る。また別の実施形態によれば、耐火物は、組み合わされたＦｅ２Ｏ３、ＣａＯ、Ｎａ２Ｏ、Ｋ２Ｏ、ＨｆＯ２、ＭｎＯ２、ＮｉＯ、Ｖ２Ｏ５を実質的に含まない場合がある。
【００７１】
更に別の実施形態によれば、耐火物は、例えば、希土類酸化物、アルカリ土類酸化物、アルカリ酸化物、及び本明細書に明示的に開示されていない任意の遷移金属酸化物などの金属酸化物の最小含有量を有し得る。希土類酸化物は、ランタニド系列からの希土類金属（すなわち、５７〜７１の原子番号を有する元素）を含む任意の酸化組成物、例えば、酸化ランタン、酸化セリウム、及び酸化ユーロピウムを含み得る。アルカリ土類酸化物は、第２族金属（すなわち、ベリリウム、マグネシウム、カルシウム、ストロンチウム、バリウム、及びラジウム）を含む任意の酸化組成物、例えば、酸化カルシウム及び酸化バリウムを含み得る。アルカリ酸化物は、第１族金属（すなわち、リチウム、ナトリウム、カリウム、ルビジウム、セシウム、及びフランシウム）を含む任意の酸化組成物、例えば、酸化リチウム、酸化カリウム、及び酸化セシウムを含み得る。最小含有量の上記の任意の酸化物、例えば、希土類酸化物、アルカリ土類酸化物、アルカリ酸化物、及び本明細書に明示的に開示されていない任意の遷移金属酸化物を有する耐火物は、耐火物の総重量の約１重量％以下、例えば、約０．７重量％以下、約０．５重量％以下、または更に約０．２重量％以下の酸化物の含有量を有し得る。
【００７２】
更に別の実施形態によれば、本明細書に記載の方法に従って形成される耐火物は、ＡＳＴＭ  Ｃ３７３を使用して測定される耐火物の総体積の体積％での特定の多孔率を有し得る。例えば、耐火物は、少なくとも約０．０７体積％、例えば、少なくとも約０．１体積％、少なくとも約０．３体積％、少なくとも約０．５体積％、少なくとも約０．８体積％、少なくとも約１．０体積％、少なくとも約１．３体積％、少なくとも約１．５体積％、少なくとも約１．８体積％、少なくとも約２．０体積％、少なくとも約２．３体積％、少なくとも約２．５体積％、少なくとも約２．８体積％、少なくとも約３．０体積％、少なくとも約４．０体積％、少なくとも約５．０体積％、少なくとも約６．０体積％、少なくとも約７．０体積％、少なくとも約８．０体積％、少なくとも約９．０体積％、または更に少なくとも約１０．０体積％の多孔率を有し得る。また別の実施形態によれば、耐火物は、約１８体積％以下、例えば、約１７体積％以下、約１６体積％以下、約１５体積％以下、約１４体積％以下、約１３体積％以下、約１２体積％以下、または更に約１１体積％以下の多孔率を有し得る。耐火物は、上記の最小値及び最大値のいずれかの間の任意の値の多孔率を有し得ることが理解される。耐火物は、上記の最小値及び最大値のいずれかの間の範囲内の多孔率を有し得ることが更に理解される。
【００７３】
更に別の実施形態によれば、本明細書に記載の方法に従って形成される耐火物は、ＡＳＴＭ  Ｃ３７３を使用して測定される特定の密度を有し得る。例えば、耐火物は、少なくとも約４．１ｇ／ｃｍ３、例えば、少なくとも約４．２ｇ／ｃｍ３、少なくとも約４．３ｇ／ｃｍ３、少なくとも約４．４／ｃｍ３、または更に少なくとも約４．５ｇ／ｃｍ３の密度を有し得る。また別の実施形態によれば、耐火物は、約４．８ｇ／ｃｍ３以下、例えば、約４．７ｇ／ｃｍ３以下、または更に４．６ｇ／ｃｍ３以下の密度を有し得る。耐火物は、上記の最小値及び最大値のいずれかの間の任意の値の密度を有し得ることが理解される。耐火物は、上記の最小値及び最大値のいずれかの間の範囲内の密度を有し得ることが更に理解される。
【００７４】
特定の実施形態によれば、本明細書に記載の方法に従って形成される耐火物は、ＡＳＴＭ  Ｄ６２７２を使用して１２００℃でＭＰａで測定される特定の破壊係数（ＭＯＲ）を有し得る。例えば、耐火物は、少なくとも約３７ＭＰａ、例えば、少なくとも約３８ＭＰａ、少なくとも約３９ＭＰａ、少なくとも約４０ＭＰａ、少なくとも約４１ＭＰａ、少なくとも約４２ＭＰａ、少なくとも約４３ＭＰａ、少なくとも約４４ＭＰａ、少なくとも約４５ＭＰａ、少なくとも約４６ＭＰａ、または更に少なくとも約４７ＭＰａのＭＯＲを有し得る。また別の実施形態によれば、耐火物は、約１５０ＭＰａ以下、例えば、約１００ＭＰａ以下、または更に８０ＭＰａ以下のＭＯＲを有し得る。耐火物は、上記の最小値及び最大値のいずれかの間の任意の値のＭＯＲを有し得ることが理解される。耐火物は、上記の最小値及び最大値のいずれかの間の範囲内のＭＯＲを有し得ることが更に理解される。
【００７５】
更に別の実施形態によれば、本明細書に記載の方法に従って形成される耐火物は、ＡＳＴＭ  Ｄ６２７２を使用して１２００℃で測定される特定の弾性係数（ＭＯＥ）を有し得る。例えば、耐火物は、少なくとも約４０ＧＰａ、例えば、少なくとも約４５ＧＰａ、少なくとも約５０ＧＰａ、少なくとも約５５ＧＰａ、少なくとも約６０ＧＰａ、少なくとも約６５ＧＰａ、少なくとも約７０ＧＰａ、少なくとも約７５ＧＰａ、少なくとも約８０ＧＰａ、少なくとも約８５ＧＰａ、または更に少なくとも約９０ＧＰａをＭＯＥを有し得る。また他の実施形態では、耐火物は、約１２０ＧＰａ以下、例えば、約１１５ＧＰａ以下、約１１０ＧＰａ以下、約１０５ＧＰａ以下、約１００ＧＰａ以下、または更に約９５ＧＰａ以下のＭＯＥを有し得る。耐火物は、上記の最小値及び最大値のいずれかの間の任意の値のＭＯＥを有し得ることが理解される。耐火物は、上記の最小値及び最大値のいずれかの間の範囲内のＭＯＥを有し得ることが更に理解される。
【００７６】
更に別の実施形態では、本明細書に記載の方法に従って形成される耐火物は、特定の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃でＧＰａで測定される耐火物のＭＯＥに等しい）を有し得る。例えば、耐火物は、少なくとも約０．５、例えば、少なくとも約０．６、少なくとも約０．７、少なくとも約０．８、少なくとも約０．９、少なくとも約１．０、少なくとも少なくとも約１．１、少なくとも約１．２、または更に少なくとも約１．３の比ＲＯＭＯＲ／（１０００＊ＲＯＭＯＥ）を有し得る。更に別の実施形態によれば、耐火物は、約１．５以下、例えば、約１．４５以下、または更に約１．４以下の比ＲＯＭＯＲ／（１０００＊ＲＯＭＯＥ）を有し得る。耐火物は、上記の最小値及び最大値のいずれかの間の任意の値の比ＲＯＭＯＲ／（１０００＊ＲＯＭＯＥ）を有し得ることが理解される。耐火物は、上記の最小値及び最大値のいずれかの間の範囲内の比ＲＯＭＯＲ／（１０００＊ＲＯＭＯＥ）を有し得ることが理解される。
【００７７】
多くの異なる態様及び実施形態が可能である。それらの態様及び実施形態のいくつかは、本明細書に記載されている。本明細書を読んだ後、当業者は、それらの態様及び実施形態が単なる例示であり、本発明の範囲を限定しないことを理解する。実施形態は、以下に列挙される実施形態のうちのいずれか１つ以上に従い得る。
【００７８】
実施形態１．耐火物であって、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、１２００℃で測定される少なくとも約３７ＭＰａのＭＯＲと、を含む、耐火物。
【００７９】
実施形態２．耐火物であって、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、少なくとも約０．５の比ＲＯＭＯＲ／（１０００＊ＲＯＭＯＥ）（式中、ＲＯＭＯＲが、１２００℃でＭＰａで測定される耐火物のＭＯＲに等しく、ＲＯＭＯＥが、１２００℃でＧＰａで測定される耐火物のＭＯＥに等しい）と、を含む、耐火物。
【００８０】
実施形態３．耐火物であって、耐火物の総重量の少なくとも約８０重量％のＣｒ２Ｏ３含有量と、耐火物の総重量の少なくとも約１．０重量％かつ約５．６重量％以下のＴｉＯ２のＴｉＯ２含有量と、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）と、を含む、耐火物。
【００８１】
実施形態４．耐火物は、１２００℃で測定される少なくとも約３７ＭＰａ、少なくとも約３８ＭＰａ、少なくとも約３９ＭＰａ、少なくとも約４０ＭＰａ、少なくとも約４１ＭＰａ、少なくとも約４２ＭＰａ、少なくとも約４３ＭＰａ、少なくとも約４４ＭＰａ、少なくとも約４５ＭＰａ、少なくとも約４６ＭＰａ、及び少なくとも約４７ＭＰａのＭＯＲを更に含む、実施形態１、２、及び３のうちのいずれか１つの耐火物。
【００８２】
実施形態５．耐火物が、約１５０ＭＰａ以下、約１００ＭＰａ以下、８０ＭＰａ以下のＭＯＲを更に含む、実施形態１、２、及び３のうちのいずれか１つの耐火物。
【００８３】
実施形態６．耐火物が、少なくとも約０．５、少なくとも約０．６、少なくとも約０．７、少なくとも約０．８、少なくとも約０．９、少なくとも約１．０、少なくとも少なくとも約１．１、少なくとも約１．２、及び少なくとも約１．３の比ＲＯＭＯＲ／（１０００＊ＲＯＭＯＥ）（式中、ＲＯＭＯＲは、１２００℃でＭＰａで測定される耐火物のＭＯＲに等しく、ＲＭＯＥは、１２００℃で測定されるＧＰａでの耐火物のＭＯＥに等しい）を更に含む、実施形態１、２、及び３のうちのいずれか１つの耐火物。
【００８４】
実施形態７．耐火物が、約１．５以下、約１．４５以下、及び約１．４以下の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃で測定されるＧＰａでの耐火物のＭＯＥに等しい）を更に含む、実施形態１、２、及び３のうちのいずれか１つの耐火物。
【００８５】
実施形態８．耐火物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態１、２、及び３のうちのいずれか１つの耐火物。
【００８６】
実施形態９．耐火物が、約６．５以下、約６．２以下、約６．０以下、約５．７以下、約５．５以下、及び約５．２以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態１、２、及び３のうちのいずれか１つの耐火物。
【００８７】
実施形態１０．耐火物が、耐火物の総重量の少なくとも約８０重量％、少なくとも約８３重量％、少なくとも約８５重量％、少なくとも約８８重量％、少なくとも約９０重量％、少なくとも約９３重量％、及び少なくとも約９５重量％のＣｒ２Ｏ３含有量を更に含む、実施形態１、２、及び３のうちのいずれか１つの耐火物。
【００８８】
実施形態１１．耐火物が、耐火物の総重量の約９８重量％以下、約９７．５重量％以下、約９７重量％以下、約９６．５重量％以下、及び約９６重量％以下のＣｒ２Ｏ３含有量を更に含む、実施形態１、２、及び３のうちのいずれか１つの耐火物。
【００８９】
実施形態１２．耐火物が、耐火物の総重量の少なくとも約０．７重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、及び少なくとも約４．０重量％のＡｌ２Ｏ３含有量を更に含む、実施形態１、２、及び３のうちのいずれか１つの耐火物。
【００９０】
実施形態１３．耐火物が、耐火物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、及び約６．０重量％以下のＡｌ２Ｏ３含有量を更に含む、実施形態１、２、及び３のうちのいずれか１つの耐火物。
【００９１】
実施形態１４．耐火物が、耐火物の総重量の少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＳｉＯ２含有量を更に含む、実施形態１、２、及び３のうちのいずれか１つの耐火物。
【００９２】
実施形態１５．耐火物が、耐火物の総重量の約５重量％以下、約４．７重量％以下、約４．５重量％以下、約４．２重量％以下、約４．０重量％以下、約３．７重量％以下、約３．５重量％以下、約３．２重量％以下、約３．０重量％以下、及び約２．７重量％以下のＳｉＯ２含有量を更に含む、実施形態１、２、及び３のうちのいずれか１つの耐火物。
【００９３】
実施形態１６．耐火物は、耐火物の総重量の少なくとも１．０重量％、少なくとも約１．３重量％、少なくとも約１．５重量％、少なくとも約１．８重量％、少なくとも約２．０重量％、少なくとも約２．３重量％、及び少なくとも約２．５重量％のＴｉＯ２含有量を更に含む、実施形態１、２、及び３のうちのいずれか１つの耐火物。
【００９４】
実施形態１７．耐火物が、耐火物の総重量の約５．６重量％以下、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、約２．７重量％以下のＴｉＯ２含有量を更に含む、実施形態１、２、及び３のうちのいずれか１つの耐火物。
【００９５】
実施形態１８．耐火物が、耐火物の総重量の少なくとも約０．１重量％、少なくとも約０．２重量％、少なくとも約０．３重量％、少なくとも約０．４重量％、少なくとも約０．５重量％、少なくとも約０．６重量％、及び少なくとも約０．７重量％のＭｇＯ含有量を更に含む、実施形態１、２、及び３のうちのいずれか１つの耐火物。
【００９６】
実施形態１９．耐火物が、耐火物の総重量の約１．０重量％以下、約０．９重量％以下、及び約０．８重量％以下のＭｇＯ含有量を更に含む、実施形態１、２、及び３のうちのいずれか１つの耐火物。
【００９７】
実施形態２０．耐火物が、耐火物の総重量の少なくとも約０．１重量％、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、及び少なくとも約５．０重量％のＺｒＯ２の含有量を更に含む、実施形態１、２、及び３のうちのいずれか１つの耐火物。
【００９８】
実施形態２１．耐火物が、耐火物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、約５．２重量％以下のＺｒＯ２含有量を更に含む、実施形態１、２、及び３のうちのいずれか１つの耐火物。
【００９９】
実施形態２２．耐火物が、耐火物の総重量の少なくとも約１．０重量％、少なくとも約５重量％、少なくとも約１０重量％、少なくとも約１５重量％、少なくとも約２０重量％、少なくとも約２５重量％、及び少なくとも約３０重量％のグロッグ含有量を更に含む、実施形態１、２、及び３のうちのいずれか１つの耐火物。
【０１００】
実施形態２３．耐火物が、耐火物の総重量の約６０重量％以下、約５５重量％以下、約５０重量％以下、約４５重量％以下、約４０重量％以下、約３５重量％以下、約３０重量％以下のグロッグ含有量を更に含む、実施形態１、２、及び３のうちのいずれか１つの耐火物。
【０１０１】
実施形態２４．耐火物が、少なくとも約０．１、少なくとも約０．５、少なくとも約１．０、少なくとも約１．５、少なくとも約２．０の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態１、２、及び３のうちのいずれか１つの耐火物。
【０１０２】
実施形態２５．耐火物が、約５以下、約４．５以下、約４．０以下、約３．５以下、約３．０以下、約２．５以下の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態１、２、及び３のうちのいずれか１つの耐火物。
【０１０３】
実施形態２６．耐火物が、耐火物の総体積の少なくとも約０．０７体積％、少なくとも約０．１体積％、少なくとも約０．３体積％、少なくとも約０．５体積％、少なくとも約０．８体積％、少なくとも約１．０体積％、少なくとも約１．３体積％、少なくとも約１．５体積％、少なくとも約１．８体積％、少なくとも約２．０体積％、少なくとも約２．３体積％、少なくとも約２．５体積％、少なくとも約２．８体積％、少なくとも約３．０体積％、少なくとも約４．０体積％、少なくとも約５．０体積％、少なくとも約６．０体積％、少なくとも約７．０体積％、少なくとも約８．０体積％、少なくとも約９．０体積％、及び少なくとも約１０．０体積％の多孔率を更に含む、実施形態１、２、及び３のうちのいずれか１つの耐火物。
【０１０４】
実施形態２７．耐火物が、耐火物の総体積の約１８体積％以下、約１７体積％以下、約１６体積％以下、約１５体積％以下、約１４体積％以下、約１３体積％以下、約１２体積％以下、及び約１１体積％以下の多孔率を更に含む、実施形態１、２、及び３のうちのいずれか１つの耐火物。
【０１０５】
実施形態２８．耐火物が、少なくとも約４．１ｇ／ｃｍ３、少なくとも約４．２ｇ／ｃｍ３、少なくとも約４．３ｇ／ｃｍ３、少なくとも約４．４ｇ／ｃｍ３、及び少なくとも約４．５ｇ／ｃｍ３の密度を更に含む、実施形態１、２、及び３のうちのいずれか１つの耐火物。
【０１０６】
実施形態２９．耐火物が、約４．８ｇ／ｃｍ３以下、約４．７ｇ／ｃｍ３以下、及び約４．６ｇ／ｃｍ３以下の密度を更に含む、実施形態１、２、及び３のうちのいずれか１つの耐火物。
【０１０７】
実施形態３０．耐火物が、１２００℃で測定される少なくとも約４０ＧＰａ、少なくとも約４５ＧＰａ、少なくとも約５０ＧＰａ、少なくとも約５５ＧＰａ、少なくとも約６０ＧＰａ、少なくとも約６５ＧＰａ、少なくとも約７０ＧＰａ、少なくとも約７５ＧＰａ、少なくとも約８０ＧＰａ、少なくとも約８５ＧＰａ、及び少なくとも約９０ＧＰａのＭＯＥを更に含み得る、実施形態１、２、及び３のうちのいずれか１つの耐火物。
【０１０８】
実施形態３１．耐火物が、１２００℃で測定される約１２０ＧＰａ以下、約１１５ＧＰａ以下、約１１０ＧＰａ以下、約１０５ＧＰａ以下、約１００ＧＰａ以下、及び約９５ＧＰａ以下のＭＯＥを更に含む、実施形態１、２、及び３のうちのいずれか１つの耐火物。
【０１０９】
実施形態３２．Ｃｒ２Ｏ３組成物を提供することと、Ｃｒ２Ｏ３組成物を耐火物に形成することと、を含む、耐火物を形成する方法であって、耐火物が、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、１２００℃で測定される少なくとも約３７ＭＰａのＭＯＲと、を含む、方法。
【０１１０】
実施形態３３．Ｃｒ２Ｏ３組成物を提供することと、Ｃｒ２Ｏ３組成物を耐火物に形成することと、を含む、耐火物を形成する方法であって、耐火物が、耐火物の総重量の少なくとも約８０重量％のＣｒ２Ｏ３含有量と、耐火物の総重量の少なくとも約０．７重量％かつ約１０．０重量％以下のＡｌ２Ｏ３含有量と、耐火物の総重量の少なくとも約０．３重量％かつ約５．０重量％以下のＳｉＯ２含有量と、耐火物の総重量の少なくとも約１．０重量％かつ約５．６重量％以下のＴｉＯ２のＴｉＯ２含有量と、少なくとも約０．５の比ＲＯＭＯＲ／（１０００＊ＲＯＭＯＥ）（式中、ＲＯＭＯＲが、１２００℃でＭＰａで測定される耐火物のＭＯＲに等しく、ＲＯＭＯＥが、１２００℃でＧＰａで測定される耐火物のＭＯＥに等しい）と、を含む、方法。
【０１１１】
実施形態３４．Ｃｒ２Ｏ３組成物を提供することと、Ｃｒ２Ｏ３組成物を耐火物に形成することと、を含む、耐火物を形成する方法であって、耐火物が、耐火物の総重量の少なくとも約８０重量％のＣｒ２Ｏ３含有量と、耐火物の総重量の少なくとも約１．０重量％かつ約５．６重量％以下のＴｉＯ２のＴｉＯ２含有量と、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）と、を含む、方法。
【０１１２】
実施形態３５．耐火物が、１２００℃で測定される少なくとも約３７ＭＰａ、少なくとも約３８ＭＰａ、少なくとも約３９ＭＰａ、少なくとも約４０ＭＰａ、少なくとも約４１ＭＰａ、少なくとも約４２ＭＰａ、少なくとも約４３ＭＰａ、少なくとも約４４ＭＰａ、少なくとも約４５ＭＰａ、少なくとも約４６ＭＰａ、及び少なくとも約４７ＭＰａのＭＯＲを更に含む、実施形態３２、３３、及び３４のうちのいずれか１つの方法。
【０１１３】
実施形態３６．耐火物が、約１５０ＭＰａ以下、約１００ＭＰａ以下、及び８０ＭＰａ以下のＭＯＲを更に含む、実施形態３２、３３、及び３４のうちのいずれか１つの方法。
【０１１４】
実施形態３７．耐火物が、少なくとも約０．５、少なくとも約０．６、少なくとも約０．７、少なくとも約０．８、少なくとも約０．９、少なくとも約１．０、少なくとも約１．１、少なくとも約１．２、及び少なくとも約１．３の比ＲＯＭＯＲ／（１０００＊ＲＯＭＯＥ）（式中、ＲＯＭＯＲが、１２００℃でＭＰａで測定される耐火物のＭＯＲに等しく、ＲＭＯＥが、１２００℃で測定されるＧＰａでの耐火物のＭＯＥに等しい）を更に含む、実施形態３２、３３、及び３４のうちのいずれか１つの方法。
【０１１５】
実施形態３８．耐火物が、約１．５以下、約１．４５以下、及び約１．４以下の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃で測定されるＧＰａでの耐火物のＭＯＥに等しい）を更に含む、実施形態３２、３３、及び３４のうちのいずれか１つの方法。
【０１１６】
実施形態３９．耐火物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態３２、３３、及び３４のうちのいずれか１つの方法。
【０１１７】
実施形態４０．耐火物が、約６．５以下、約６．２以下、約６．０以下、約５．７以下、約５．５以下、及び約５．２以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態３２、３３、及び３４のうちのいずれか１つの方法。
【０１１８】
実施形態４１．耐火物は、耐火物の総重量の少なくとも約８０重量％、少なくとも約８３重量％、少なくとも約８５重量％、少なくとも約８８重量％、少なくとも約９０重量％、少なくとも約９３重量％、及び少なくとも約９５重量％のＣｒ２Ｏ３含有量を更に含む、実施形態３２、３３、及び３４のうちのいずれか１つの方法。
【０１１９】
実施形態４２．耐火物が、耐火物の総重量の約９８重量％以下、約９７．５重量％以下、約９７重量％以下、約９６．５重量％以下、及び約９６重量％以下のＣｒ２Ｏ３含有量を更に含む、実施形態３２、３３、及び３４のうちのいずれか１つの方法。
【０１２０】
実施形態４３．耐火物が、耐火物の総重量の少なくとも約０．７重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、及び少なくとも約４．０重量％のＡｌ２Ｏ３含有量を更に含む、実施形態３２、３３、及び３４のうちのいずれか１つの方法。
【０１２１】
実施形態４４．耐火物が、耐火物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、及び約６．０重量％以下のＡｌ２Ｏ３含有量を更に含む、実施形態３２、３３、及び３４のうちのいずれか１つの方法。
【０１２２】
実施形態４５．耐火物が、耐火物の総重量の少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＳｉＯ２含有量を更に含む、実施形態３２、３３、及び３４のうちのいずれか１つの方法。
【０１２３】
実施形態４６．耐火物が、耐火物の総重量の約５重量％以下、約４．７重量％以下、約４．５重量％以下、約４．２重量％以下、約４．０重量％以下、約３．７重量％以下、約３．５重量％以下、約３．２重量％以下、約３．０重量％以下、及び約２．７重量％以下のＳｉＯ２含有量を更に含む、実施形態３２、３３、及び３４のうちのいずれか１つの方法。
【０１２４】
実施形態４７．耐火物が、耐火物の総重量の少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＴｉＯ２含有量を更に含む、実施形態３２、３３、及び３４のうちのいずれか１つの方法。
【０１２５】
実施形態４８．耐火物が、耐火物の総重量の約５．６重量％以下、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、及び約２．７重量％以下のＴｉＯ２含有量を更に含む、実施形態３２、３３、及び３４のうちのいずれか１つの方法。
【０１２６】
実施形態４９．耐火物が、耐火物の総重量の少なくとも約０．１重量％、少なくとも約０．２重量％、少なくとも約０．３重量％、少なくとも約０．４重量％、少なくとも約０．５重量％、少なくとも約０．６重量％、及び少なくとも約０．７重量％のＭｇＯ含有量を更に含む、実施形態３２、３３、及び３４のうちのいずれか１つの方法。
【０１２７】
実施形態５０．耐火物が、耐火物の総重量の約１．０重量％以下、約０．９重量％以下、及び約０．８重量％以下のＭｇＯ含有量を更に含む、実施形態３２、３３、及び３４のうちのいずれか１つの方法。
【０１２８】
実施形態５１．耐火物が、耐火物の総重量の少なくとも約０．１重量％、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、及び少なくとも約５．０重量％のＺｒＯ２含有量を更に含む、実施形態３２、３３、及び３４のうちのいずれか１つの方法。
【０１２９】
実施形態５２．耐火物が、耐火物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、及び約５．２重量％以下のＺｒＯ２含有量を更に含む、実施形態３２、３３、及び３４のうちのいずれか１つの方法。
【０１３０】
実施形態５３．耐火物が、耐火物の総重量の少なくとも約１．０重量％、少なくとも約５重量％、少なくとも約１０重量％、少なくとも約１５重量％、少なくとも約２０重量％、少なくとも約２５重量％、及び少なくとも約３０重量％のグロッグ含有量を更に含む、実施形態３２、３３、及び３４のうちのいずれか１つの方法。
【０１３１】
実施形態５４．耐火物が、耐火物の総重量の約６０重量％以下、約５５重量％以下、約５０重量％以下、約４５重量％以下、約４０重量％以下、約３５重量％以下、及び約３０重量％以下のグロッグ含有量を更に含む、実施形態３２、３３、及び３４のうちのいずれか１つの方法。
【０１３２】
実施形態５５．耐火物が、少なくとも約０．１、少なくとも約０．５、少なくとも約１．０、少なくとも約１．５、少なくとも約２．０の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態３２、３３、及び３４のうちのいずれか１つの方法。
【０１３３】
実施形態５６．耐火物が、約５以下、約４．５以下、約４．０以下、約３．５以下、約３．０以下、約２．５以下の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態３２、３３、及び３４のうちのいずれか１つの方法。
【０１３４】
実施形態５７．耐火物が、耐火物の総体積の少なくとも約０．０７体積％、少なくとも約０．１体積％、少なくとも約０．３体積％、少なくとも約０．５体積％、少なくとも約０．８体積％、少なくとも約１．０体積％、少なくとも約１．３体積％、少なくとも約１．５体積％、少なくとも約１．８体積％、少なくとも約２．０体積％、少なくとも約２．３体積％、少なくとも約２．５体積％、少なくとも約２．８体積％、少なくとも約３．０体積％、少なくとも約４．０体積％、少なくとも約５．０体積％、少なくとも約６．０体積％、少なくとも約７．０体積％、少なくとも約８．０体積％、少なくとも約９．０体積％、及び少なくとも約１０．０体積％の多孔率を含む、実施形態３２、３３、及び３４のうちのいずれか１つの方法。
【０１３５】
実施形態５８．耐火物が、耐火物の総体積の約１８体積％以下、約１７体積％以下、約１６体積％以下、約１５体積％以下、約１４体積％以下、約１３体積％以下、約１２体積％以下、及び約１１体積％以下の多孔率を更に含む、実施形態３２、３３、及び３４のうちのいずれか１つの方法。
【０１３６】
実施形態５９．耐火物が、少なくとも約４．１ｇ／ｃｍ３、少なくとも約４．２ｇ／ｃｍ３、少なくとも約４．３ｇ／ｃｍ３、少なくとも約４．４ｇ／ｃｍ３、及び少なくとも約４．５ｇ／ｃｍ３の密度を更に含む、請求項３２、３３、及び３４のうちのいずれか１つに記載の方法。
【０１３７】
実施形態６０．耐火物が、約４．８ｇ／ｃｍ３以下、約４．７ｇ／ｃｍ３以下、及び約４．６ｇ／ｃｍ３以下の密度を更に含む、請求項３２、３３、及び３４のうちのいずれか１つに記載の方法。
【０１３８】
実施形態６１．耐火物が、１２００℃で測定される少なくとも約４０ＧＰａ、少なくとも約４５ＧＰａ、少なくとも約５０ＧＰａ、少なくとも約５５ＧＰａ、少なくとも約６０ＧＰａ、少なくとも約６５ＧＰａ、少なくとも約７０ＧＰａ、少なくとも約７５ＧＰａ、少なくとも約８０ＧＰａ、少なくとも約８５ＧＰａ、及び少なくとも約９０ＧＰａのＭＯＥを更に含む、実施形態３２、３３、及び３４のうちのいずれか１つの耐火物。
【０１３９】
実施形態６２．耐火物が、１２００℃で測定される約１２０ＧＰａ以下、約１１５ＧＰａ以下、約１１０ＧＰａ以下、約１０５ＧＰａ以下、約１００ＧＰａ以下、及び約９５ＧＰａ以下のＭＯＥを更に含む、実施形態３２、３３、及び３４のうちのいずれか１つに記載の方法。
【０１４０】
実施形態６３．耐火物であって、耐火物が、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含む形成組成物から形成され、耐火物が、１２００℃で測定される少なくとも約３７ＭＰａのＭＯＲを有する、耐火物。
【０１４１】
実施形態６４．形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含む形成組成物から形成される耐火物であって、耐火物が、少なくとも約０．５の比ＲＯＭＯＲ／（１０００＊ＲＯＭＯＥ）（式中、ＲＯＭＯＲが、１２００℃でＭＰａで測定される耐火物のＭＯＲに等しく、ＲＯＭＯＥが、１２００℃でＧＰａで測定される耐火物のＭＯＥに等しい）を有する、耐火物。
【０１４２】
実施形態６５．形成組成物の総重量の少なくとも約８０重量％のＣｒ２Ｏ３含有量と、形成組成物の総重量の少なくとも約１．０重量％かつ約５．６重量％以下のＴｉＯ２のＴｉＯ２含有量と、を含む形成組成物から形成される耐火物であって、耐火物が、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を含む、耐火物。
【０１４３】
実施形態６６．耐火物が、１２００℃で測定される少なくとも約３７ＭＰａ、少なくとも約３８ＭＰａ、少なくとも約３９ＭＰａ、少なくとも約４０ＭＰａ、少なくとも約４１ＭＰａ、少なくとも約４２ＭＰａ、少なくとも約４３ＭＰａ、少なくとも約４４ＭＰａ、少なくとも約４５ＭＰａ、少なくとも約４６ＭＰａ、及び少なくとも約４７ＭＰａのＭＯＲを更に含む、実施形態６３、６４、及び６５のうちのいずれか１つの耐火物。
【０１４４】
実施形態６７．耐火物が、約１５０ＭＰａ以下、約１００ＭＰａ以下、８０ＭＰａ以下のＭＯＲを更に含む、実施形態６３、６４、及び６５のうちのいずれか１つの耐火物。
【０１４５】
実施形態６８．耐火物が、少なくとも約０．５、少なくとも約０．６、少なくとも約０．７、少なくとも約０．８、少なくとも約０．９、少なくとも約１．０、少なくとも少なくとも約１．１、少なくとも約１．２、及び少なくとも約１．３の比ＲＯＭＯＲ／（１０００＊ＲＯＭＯＥ）（式中、ＲＯＭＯＲは、１２００℃でＭＰａで測定される耐火物のＭＯＲに等しく、ＲＭＯＥは、１２００℃で測定されるＧＰａでの耐火物のＭＯＥに等しい）を更に含む、実施形態６３、６４、及び６５のうちのいずれか１つの耐火物。
【０１４６】
実施形態６９．耐火物が、約１．５以下、約１．４５以下、約１．４以下の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃で測定されるＧＰａでの耐火物のＭＯＥに等しい）を更に含む、実施形態６３、６４、及び６５のうちのいずれか１つの耐火物。
【０１４７】
実施形態７０．耐火物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態６３、６４、及び６５のうちのいずれか１つの耐火物。
【０１４８】
実施形態７１．耐火物が、約６．５以下、約６．２以下、約６．０以下、約５．７以下、約５．５以下、及び約５．２以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態６３、６４、及び６５のうちのいずれか１つの耐火物。
【０１４９】
実施形態７２．形成組成物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＦＣＣＡｌ２Ｏ３／ＦＣＣＳｉＯ２（式中、ＦＣＣＡｌ２Ｏ３は、形成組成物の総重量の重量％でのＡｌ２Ｏ３の含有量を表し、ＦＣＣＳｉＯ２は、形成組成物の総重量の重量％でのＳｉＯ２の含有量を表す）を更に含む、実施形態６３、６４、及び６５のうちのいずれか１つの耐火物。
【０１５０】
実施形態７３．形成組成物が、約６．５以下、約６．２以下、約６．０以下、約５．７以下、約５．５以下、及び約５．２以下の比ＦＣＣＡｌ２Ｏ３／ＦＣＣＳｉＯ２（式中、ＦＣＣＡｌ２Ｏ３は、形成組成物の総重量の重量％でのＡｌ２Ｏ３の含有量を表し、ＦＣＣＳｉＯ２は、形成組成物の総重量の重量％でのＳｉＯ２の含有量を表す）を更に含む、実施形態６３、６４、及び６５のうちのいずれか１つの耐火物。
【０１５１】
実施形態７４．形成組成物が、形成組成物の総重量の少なくとも約８０重量％、少なくとも約８３重量％、少なくとも約８５重量％、少なくとも約８８重量％、少なくとも約９０重量％、少なくとも約９３重量％、及び少なくとも約９５重量％のＣｒ２Ｏ３含有量を更に含む、実施形態６３、６４、及び６５のうちのいずれか１つの耐火物。
【０１５２】
実施形態７５．形成組成物が、形成組成物の総重量の約９８重量％以下、約９７．５重量％以下、約９７重量％以下、約９６．５重量％以下、及び約９６重量％以下のＣｒ２Ｏ３含有量を更に含む、実施形態６３、６４、及び６５のうちのいずれか１つの耐火物。
【０１５３】
実施形態７６．形成組成物が、形成組成物の総重量の少なくとも約０．７重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、及び少なくとも約４．０重量％のＡｌ２Ｏ３含有量を更に含む、実施形態６３、６４、及び６５のうちのいずれか１つの耐火物。
【０１５４】
実施形態７７．形成組成物が、形成組成物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、及び約６．０重量％以下のＡｌ２Ｏ３含有量を更に含む、実施形態６３、６４、及び６５のうちのいずれか１つの耐火物。
【０１５５】
実施形態７８．形成組成物が、形成組成物の総重量の少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＳｉＯ２含有量を更に含む、実施形態６３、６４、及び６５のうちのいずれか１つの耐火物。
【０１５６】
実施形態７９．形成組成物が、形成組成物の総重量の約５重量％以下、約４．７重量％以下、約４．５重量％以下、約４．２重量％以下、約４．０重量％以下、約３．７重量％以下、約３．５重量％以下、約３．２重量％以下、約３．０重量％以下、及び約２．７重量％以下のＳｉＯ２含有量を更に含む、実施形態６３、６４、及び６５のうちのいずれか１つの耐火物。
【０１５７】
実施形態８０．形成組成物が、形成組成物の総重量の少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＴｉＯ２含有量を更に含む、実施形態６３、６４、及び６５のうちのいずれか１つの耐火物。
【０１５８】
実施形態８１．形成組成物が、形成組成物の総重量の約５．６重量％以下、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、及び約２．７重量％以下のＴｉＯ２含有量を更に含む、実施形態６３、６４、及び６５のうちのいずれか１つの耐火物。
【０１５９】
実施形態８２．形成組成物が、形成組成物の総重量の少なくとも約０．１重量％、少なくとも約０．２重量％、少なくとも約０．３重量％、少なくとも約０．４重量％、少なくとも約０．５重量％、少なくとも約０．６重量％、及び少なくとも約０．７重量％のＭｇＯ含有量を更に含む、実施形態６３、６４、及び６５のうちのいずれか１つの耐火物。
【０１６０】
実施形態８３．形成組成物が、形成組成物の総重量の約１．０重量％以下、約０．９重量％以下、及び約０．８重量％以下のＭｇＯ含有量を更に含む、実施形態６３、６４、及び６５のうちのいずれか１つの耐火物。
【０１６１】
実施形態８４．形成組成物が、形成組成物の総重量の少なくとも約０．１重量％、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、及び少なくとも約５．０重量％のＺｒＯ２含有量を更に含む、実施形態６３、６４、及び６５のうちのいずれか１つの耐火物。
【０１６２】
実施形態８５．形成組成物が、形成組成物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、及び約５．２重量％以下のＺｒＯ２含有量を更に含む、実施形態６３、６４、及び６５のうちのいずれか１つの耐火物。
【０１６３】
実施形態８６．形成組成物が、形成組成物の総重量の少なくとも約１．０重量％、少なくとも約５重量％、少なくとも約１０重量％、少なくとも約１５重量％、少なくとも約２０重量％、少なくとも約２５重量％、及び少なくとも約３０重量％のグロッグ含有量を更に含む、実施形態６３、６４、及び６５のうちのいずれか１つの耐火物。
【０１６４】
実施形態８７．形成組成物が、形成組成物の総重量の約６０重量％以下、約５５重量％以下、約５０重量％以下、約４５重量％以下、約４０重量％以下、約３５重量％以下、及び約３０重量％以下のグロッグ含有量を更に含む、実施形態６３、６４、及び６５のうちのいずれか１つの耐火物。
【０１６５】
実施形態８８．形成組成物が、少なくとも約０．１、少なくとも約０．５、少なくとも約１．０、少なくとも約１．５、及び少なくとも約２．０の比ＲＯＣＺｒＯ２／ＲＯＣＡｌ２Ｏ３（式中、ＲＯＣＺｒＯ２は、形成組成物の総重量の重量％でのＺｒＯ２の含有量を表し、ＲＯＣＡｌ２Ｏ３は、形成組成物の総重量の重量％でのＡｌ２Ｏ３の含有量を表す）を更に含む、実施形態６３、６４、及び６５のうちのいずれか１つの耐火物。
【０１６６】
実施形態８９．形成組成物が、約５以下、約４．５以下、約４．０以下、約３．５以下、約３．０以下、約２．５以下の比ＲＯＣＺｒＯ２／ＲＯＣＡｌ２Ｏ３（式中、ＲＯＣＺｒＯ２は、形成組成物の総重量の重量％でのＺｒＯ２の含有量を表し、ＲＯＣＡｌ２Ｏ３は、形成組成物の総重量の重量％でのＡｌ２Ｏ３の含有量を表す）を更に含む、実施形態６３、６４、及び６５のうちのいずれか１つの耐火物。
【０１６７】
実施形態９０．耐火物が、少なくとも約０．１、少なくとも約０．５、少なくとも約１．０、少なくとも約１．５、及び少なくとも約２．０の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態６３、６４、及び６５のうちのいずれか１つの耐火物。
【０１６８】
実施形態９１．耐火物が、約５以下、約４．５以下、約４．０以下、約３．５以下、約３．０以下、及び約２．５以下の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態６３、６４、及び６５のうちのいずれか１つの耐火物。
【０１６９】
実施形態９２．耐火物が、耐火物の総体積の少なくとも約０．０７体積％、少なくとも約０．１体積％、少なくとも約０．３体積％、少なくとも約０．５体積％、少なくとも約０．８体積％、少なくとも約１．０体積％、少なくとも約１．３体積％、少なくとも約１．５体積％、少なくとも約１．８体積％、少なくとも約２．０体積％、少なくとも約２．３体積％、少なくとも約２．５体積％、少なくとも約２．８体積％、少なくとも約３．０体積％、少なくとも約４．０体積％、少なくとも約５．０体積％、少なくとも約６．０体積％、少なくとも約７．０体積％、少なくとも約８．０体積％、少なくとも約９．０体積％、及び少なくとも約１０．０体積％の多孔率を更に含む、実施形態６３、６４、及び６５のうちのいずれか１つの耐火物。
【０１７０】
実施形態９３．耐火物が、耐火物の総体積の約１８体積％以下、約１７体積％以下、約１６体積％以下、約１５体積％以下、約１４体積％以下、約１３体積％以下、約１２体積％以下、及び約１１体積％以下の多孔率を更に含む、実施形態６３、６４、及び６５のうちのいずれか１つの耐火物。
【０１７１】
実施形態９４．耐火物が、少なくとも約４．１ｇ／ｃｍ３、少なくとも約４．２ｇ／ｃｍ３、少なくとも約４．３ｇ／ｃｍ３、少なくとも約４．４ｇ／ｃｍ３、及び少なくとも約４．５ｇ／ｃｍ３の密度を更に含む、実施形態６３、６４、及び６５のうちのいずれか１つの耐火物。
【０１７２】
実施形態９５．耐火物が、約４．８ｇ／ｃｍ３以下、約４．７ｇ／ｃｍ３以下、及び約４．６ｇ／ｃｍ３以下の密度を更に含む、実施形態６３、６４、及び６５のうちのいずれか１つの耐火物。
【０１７３】
実施形態９６．耐火物が、１２００℃で測定される少なくとも約４０ＧＰａ、少なくとも約４５ＧＰａ、少なくとも約５０ＧＰａ、少なくとも約５５ＧＰａ、少なくとも約６０ＧＰａ、少なくとも約６５ＧＰａ、少なくとも約７０ＧＰａ、少なくとも約７５ＧＰａ、少なくとも約８０ＧＰａ、少なくとも約８５ＧＰａ、及び少なくとも約９０ＧＰａのＭＯＥを更に含む、実施形態６３、６４、及び６５のうちのいずれか１つの耐火物。
【０１７４】
実施形態９７．耐火物が、１２００℃で測定される約１２０ＧＰａ以下、約１１５ＧＰａ以下、約１１０ＧＰａ以下、約１０５ＧＰａ以下、約１００ＧＰａ以下、及び約９５ＧＰａ以下のＭＯＥを更に含む、実施形態６３、６４、及び６５のうちのいずれか１つの耐火物。
【０１７５】
実施形態９８．耐火物を形成する方法であって、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含む形成組成物を提供することと、形成組成物を１２００℃で測定される少なくとも約３７ＭＰａのＭＯＲを有する耐火物に形成することと、を含む、方法。
【０１７６】
実施形態９９．耐火物を形成する方法であって、形成組成物の総重量の少なくとも約８０重量％のＣｒ２Ｏ３含有量と、形成組成物の総重量の少なくとも約０．７重量％かつ約１０．０重量％以下のＡｌ２Ｏ３含有量と、形成組成物の総重量の少なくとも約０．３重量％かつ約５．０重量％以下のＳｉＯ２含有量と、形成組成物の総重量の少なくとも約１．０重量％かつ約５．６重量％以下のＴｉＯ２のＴｉＯ２含有量と、を含む形成組成物を提供することと、形成組成物を耐火物に形成することであって、耐火物が、１２００℃で測定される約１２０ＧＰａ以下、約１１５ＧＰａ以下、約１１０ＧＰａ以下、約１０５ＧＰａ以下、約１００ＧＰａ以下、及び約９５ＧＰａ以下のＭＯＥを更に含む、形成することと、を含む、方法。
【０１７７】
実施形態１００．耐火物を形成する方法であって、形成組成物の総重量の少なくとも約８０重量％のＣｒ２Ｏ３含有量と、形成組成物の総重量の少なくとも約１．０重量％かつ約５．６重量％以下のＴｉＯ２のＴｉＯ２含有量と、を含む形成組成物を提供することと、形成組成物を、少なくとも約１かつ約８以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を含む耐火物に形成することと、を含む、方法。
【０１７８】
実施形態１０１．耐火物が、１２００℃で測定される少なくとも約３７ＭＰａ、少なくとも約３８ＭＰａ、少なくとも約３９ＭＰａ、少なくとも約４０ＭＰａ、少なくとも約４１ＭＰａ、少なくとも約４２ＭＰａ、少なくとも約４３ＭＰａ、少なくとも約４４ＭＰａ、少なくとも約４５ＭＰａ、少なくとも約４６ＭＰａ、及び少なくとも約４７ＭＰａのＭＯＲを更に含む、実施形態９８、９９、及び１００のうちのいずれか１つの方法。
【０１７９】
実施形態１０２．耐火物が、約１５０ＭＰａ以下、約１００ＭＰａ以下、８０ＭＰａ以下のＭＯＲを更に含む、実施形態９８、９９、及び１００のうちのいずれか１つの方法。
【０１８０】
実施形態１０３．耐火物が、少なくとも約０．５、少なくとも約０．６、少なくとも約０．７、少なくとも約０．８、少なくとも約０．９、少なくとも約１．０、少なくとも約１．１、少なくとも約１．２、及び少なくとも約１．３の比ＲＯＭＯＲ／（１０００＊ＲＯＭＯＥ）（式中、ＲＯＭＯＲが、１２００℃でＭＰａで測定される耐火物のＭＯＲに等しく、ＲＭＯＥが、１２００℃で測定されるＧＰａでの耐火物のＭＯＥに等しい）を更に含む、実施形態９８、９９、及び１００のうちのいずれか１つの方法。
【０１８１】
実施形態１０４．耐火物が、約１．５以下、約１．４５以下、及び約１．４以下の比ＲＯＭＯＲ／（１０００＊ＲＯＭＯＥ）（式中、ＲＯＭＯＲは、１２００℃でＭＰａで測定される耐火物のＭＯＲに等しく、ＲＯＭＯＥは、１２００℃で測定されるＧＰａでの耐火物のＭＯＥに等しい）を更に含む、実施形態９８、９９、及び１００のうちのいずれか１つの方法。
【０１８２】
実施形態１０５．耐火物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態９８、９９、及び１００のうちのいずれか１つの方法。
【０１８３】
実施形態１０６．耐火物が、約６．５以下、約６．２以下、約６．０以下、約５．７以下、約５．５以下、及び約５．２以下の比ＲＯＣＡｌ２Ｏ３／ＲＯＣＳｉＯ２（式中、ＲＯＣＡｌ２Ｏ３は、耐火物の総重量の重量％でのＡｌ２Ｏ３の含有量を表し、ＲＯＣＳｉＯ２は、耐火物の総重量の重量％でのＳｉＯ２の含有量を表す）を更に含む、実施形態９８、９９、及び１００のうちのいずれか１つの方法。
【０１８４】
実施形態１０７．形成組成物が、少なくとも約０．９、少なくとも約１．０、少なくとも約１．１、少なくとも約１．２、少なくとも約１．３、少なくとも約１．４、少なくとも約１．５、少なくとも約１．８、少なくとも約２．０、少なくとも約２．３、少なくとも約２．５、少なくとも約２．８、少なくとも約３．０、少なくとも約３．３、少なくとも約３．５、少なくとも約３．８、少なくとも約４．０、少なくとも約４．５、少なくとも約４．８、及び少なくとも約５．０の比ＦＣＣＡｌ２Ｏ３／ＦＣＣＳｉＯ２（式中、ＦＣＣＡｌ２Ｏ３は、形成組成物の総重量の重量％でのＡｌ２Ｏ３の含有量を表し、ＦＣＣＳｉＯ２は、形成組成物の総重量の重量％でのＳｉＯ２の含有量を表す）を更に含む、実施形態９８、９９、及び１００のうちのいずれか１つの方法。
【０１８５】
実施形態１０８．形成組成物が、約６．５以下、約６．２以下、約６．０以下、約５．７以下、約５．５以下、及び約５．２以下の比ＦＣＣＡｌ２Ｏ３／ＦＣＣＳｉＯ２（式中、ＦＣＣＡｌ２Ｏ３は、形成組成物の総重量の重量％でのＡｌ２Ｏ３の含有量を表し、ＦＣＣＳｉＯ２は、形成組成物の総重量の重量％でのＳｉＯ２の含有量を表す）を更に含む、実施形態９８、９９、及び１００のうちのいずれか１つの方法。
【０１８６】
実施形態１０９．形成組成物が、形成組成物の総重量の少なくとも約８０重量％、少なくとも約８３重量％、少なくとも約８５重量％、少なくとも約８８重量％、少なくとも約９０重量％、少なくとも約９３重量％、及び少なくとも約９５重量％のＣｒ２Ｏ３を更に含む、実施形態９８、９９、及び１００のうちのいずれか１つの方法。
【０１８７】
実施形態１１０．形成組成物が、形成組成物の総重量の約９８重量％以下、約９７．５重量％以下、約９７重量％以下、約９６．５重量％以下、及び約９６重量％以下のＣｒ２Ｏ３含有量を更に含む、実施形態９８、９９、及び１００のうちのいずれか１つの方法。
【０１８８】
実施形態１１１．形成組成物が、形成組成物の総重量の少なくとも約０．７重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、及び少なくとも約４．０重量％のＡｌ２Ｏ３を更に含む、実施形態９８、９９、及び１００のうちのいずれか１つの方法。
【０１８９】
実施形態１１２．形成組成物が、形成組成物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．２重量％以下、及び約６．０重量％以下のＡｌ２Ｏ３含有量を更に含む、実施形態９８、９９、及び１００のうちのいずれか１つの方法。
【０１９０】
実施形態１１３．形成組成物が、形成組成物の総重量の少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＳｉＯ２含有量を更に含む、実施形態９８、９９、及び１００のうちのいずれか１つの方法。
【０１９１】
実施形態１１４．形成組成物が、形成組成物の総重量の約５重量％以下、約４．７重量％以下、約４．５重量％以下、約４．２重量％以下、約４．０重量％以下、約３．７重量％以下、約３．５重量％以下、約３．２重量％以下、約３．０重量％以下、及び約２．７重量％以下のＳｉＯ２含有量を更に含む、実施形態９８、９９、及び１００のうちのいずれか１つの方法。
【０１９２】
実施形態１１５．形成組成物が、形成組成物の総重量の少なくとも約１．０重量％、少なくとも約１．３重量％、少なくとも約１．５重量％、少なくとも約１．８重量％、少なくとも約２．０重量％、少なくとも約２．３重量％、及び少なくとも約２．５重量％のＴｉＯ２含有量を更に含む、実施形態９８、９９、及び１００のうちのいずれか１つの方法。
【０１９３】
実施形態１１６．形成組成物が、形成組成物の総重量の約５．６重量％以下、約５．５重量％以下、約５．２重量％以下、約５．０重量％以下、約４．７重量％以下、約４．５重量％以下、約４．２重量％以下、約３．０重量％以下、約３．７重量％以下、約３．５重量％以下、約３．２重量％以下、約３．０重量％以下、及び約２．７重量％以下のＴｉＯ２含有量を更に含む、実施形態９８、９９、及び１００のうちのいずれか１つの方法。
【０１９４】
実施形態１１７．形成組成物が、形成組成物の総重量の少なくとも約０．１重量％、少なくとも約０．２重量％、少なくとも約０．３重量％、少なくとも約０．４重量％、少なくとも約０．５重量％、少なくとも約０．６重量％、及び少なくとも約０．７重量％のＭｇＯ含有量を更に含む、実施形態９８、９９、及び１００のうちのいずれか１つの方法。
【０１９５】
実施形態１１８．形成組成物が、形成組成物の総重量の約１．０重量％以下、約０．９重量％以下、及び約０．８重量％以下のＭｇＯ含有量を更に含む、実施形態９８、９９、及び１００のうちのいずれか１つの方法。
【０１９６】
実施形態１１９．形成組成物が、形成組成物の総重量の少なくとも約０．１重量％、少なくとも約０．３重量％、少なくとも約０．５重量％、少なくとも約０．８重量％、少なくとも約１．０重量％、少なくとも約１．３重量％、少なくとも約１．５重量％、少なくとも約１．８重量％、少なくとも約２．０重量％、少なくとも約２．３重量％、少なくとも約２．５重量％、少なくとも約２．８重量％、少なくとも約３．０重量％、少なくとも約３．３重量％、少なくとも約３．５重量％、少なくとも約３．８重量％、少なくとも約４．０重量％、少なくとも約４．３重量％、少なくとも約４．５重量％、少なくとも約４．８重量％、及び少なくとも約５．０重量％のＺｒＯ２含有量を更に含む、実施形態９８、９９、及び１００のうちのいずれか１つの方法。
【０１９７】
実施形態１２０．形成組成物が、形成組成物の総重量の約１０重量％以下、約９．７重量％以下、約９．５重量％以下、約９．２重量％以下、約９．０重量％以下、約８．７重量％以下、約８．５重量％以下、約８．２重量％以下、約８．０重量％以下、約７．７重量％以下、約７．５重量％以下、約７．２重量％以下、約７．０重量％以下、約６．７重量％以下、約６．５重量％以下、約６．０重量％以下、約５．７重量％以下、約５．５重量％以下、及び約５．２重量％以下のＺｒＯ２含有量を更に含む、実施形態９８、９９、及び１００のうちのいずれか１つの方法。
【０１９８】
実施形態１２１．形成組成物が、形成組成物の総重量の少なくとも約１．０重量％、少なくとも約５重量％、少なくとも約１０重量％、少なくとも約１５重量％、少なくとも約２０重量％、少なくとも約２５重量％、及び少なくとも約３０重量％のグロッグ含有量を更に含む、実施形態９８、９９、及び１００のうちのいずれか１つの方法。
【０１９９】
実施形態１２２．形成組成物が、形成組成物の総重量の約６０重量％以下、約５５重量％以下、約５０重量％以下、約４５重量％以下、約４０重量％以下、約３５重量％以下、及び約３０重量％以下のグロッグ含有量を更に含む、実施形態９８、９９、及び１００のうちのいずれか１つの方法。
【０２００】
実施形態１２３．形成組成物が、少なくとも約０．１、少なくとも約０．５、少なくとも約１．０、少なくとも約１．５、及び少なくとも約２．０の比ＲＯＣＺｒＯ２／ＲＯＣＡｌ２Ｏ３（式中、ＲＯＣＺｒＯ２は、形成組成物の総重量の重量％でのＺｒＯ２の含有量を表し、ＲＯＣＡｌ２Ｏ３は、形成組成物の総重量の重量％でのＡｌ２Ｏ３の含有量を表す）を更に含む、実施形態９８、９９、及び１００のうちのいずれか１つの方法。
【０２０１】
実施形態１２４．形成組成物が、少なくとも約０．１、少なくとも約０．５、少なくとも約１．０、少なくとも約１．５、及び少なくとも約２．０の比ＲＯＣＺｒＯ２／ＲＯＣＡｌ２Ｏ３（式中、ＲＯＣＺｒＯ２は、形成組成物の総重量の重量％でのＺｒＯ２の含有量を表し、ＲＯＣＡｌ２Ｏ３は、形成組成物の総重量の重量％でのＡｌ２Ｏ３の含有量を表す）を更に含む、実施形態９８、９９、及び１００のうちのいずれか１つの方法。
【０２０２】
実施形態１２５．耐火物が、少なくとも約０．１、少なくとも約０．５、少なくとも約１．０、少なくとも約１．５、及び少なくとも約２．０の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態９８、９９、及び１００のうちのいずれか１つの方法。
【０２０３】
実施形態１２６．耐火物が、約５以下、約４．５以下、約４．０以下、約３．５以下、約３．０以下、及び約２．５以下の比ＲＯＣＺｒＯ２／ＲＯＣＡｌ２Ｏ３（式中、ＲＯＣＺｒＯ２は、耐火物の総重量の重量％でのＺｒＯ２の含有量を表し、ＲＯＣＡｌ２Ｏ３は、耐火物の総重量の重量％でのＡｌ２Ｏ３の含有量を表す）を更に含む、実施形態９８、９９、及び１００のうちのいずれか１つの方法。
【０２０４】
実施形態１２７．耐火物が、耐火物の総体積の少なくとも約０．０７体積％、少なくとも約０．１体積％、少なくとも約０．３体積％、少なくとも約０．５体積％、少なくとも約０．８体積％、少なくとも約１．０体積％、少なくとも約１．３体積％、少なくとも約１．５体積％、少なくとも約１．８体積％、少なくとも約２．０体積％、少なくとも約２．３体積％、少なくとも約２．５体積％、少なくとも約２．８体積％、少なくとも約３．０体積％、少なくとも約４．０体積％、少なくとも約５．０体積％、少なくとも約６．０体積％、少なくとも約７．０体積％、少なくとも約８．０体積％、少なくとも約９．０体積％、及び少なくとも約１０．０体積％の多孔率を更に含む、実施形態９８、９９、及び１００のうちのいずれか１つの方法。
【０２０５】
実施形態１２８．耐火物が、耐火物の総体積の約１８体積％以下、約１７体積％以下、約１６体積％以下、約１５体積％以下、約１４体積％以下、約１３体積％以下、約１２体積％以下、及び約１１体積％以下の多孔率を更に含む、実施形態９８、９９、及び１００のうちのいずれか１つの方法。
【０２０６】
実施形態１２９．耐火物が、少なくとも約４．１ｇ／ｃｍ３、少なくとも約４．２ｇ／ｃｍ３、少なくとも約４．３ｇ／ｃｍ３、少なくとも約４．４ｇ／ｃｍ３、及び少なくとも約４．５ｇ／ｃｍ３の密度を更に含む、実施形態９８、９９、及び１００のうちのいずれか１つの方法。
【０２０７】
実施形態１３０．耐火物が、約４．８ｇ／ｃｍ３以下、約４．７ｇ／ｃｍ３以下、及び約４．６ｇ／ｃｍ３以下の密度を更に含む、請求項９８、９９、及び１００のうちのいずれか１つに記載の方法。
【０２０８】
実施形態１３１．耐火物が、１２００℃で測定される少なくとも約４０ＧＰａ、少なくとも約４５ＧＰａ、少なくとも約５０ＧＰａ、少なくとも約５５ＧＰａ、少なくとも約６０ＧＰａ、少なくとも約６５ＧＰａ、少なくとも約７０ＧＰａ、少なくとも約７５ＧＰａ、少なくとも約８０ＧＰａ、少なくとも約８５ＧＰａ、及び少なくとも約９０ＧＰａのＭＯＥを更に含む、実施形態９８、９９、及び１００のうちのいずれか１つの方法。
【０２０９】
実施形態１３２．耐火物が、１２００℃で測定される約１２０ＧＰａ以下、約１１５ＧＰａ以下、約１１０ＧＰａ以下、約１０５ＧＰａ以下、約１００ＧＰａ以下、及び約９５ＧＰａ以下のＭＯＥを更に含む、実施形態９８、９９、及び１００のうちのいずれか１つの方法。
【実施例１】
【０２１０】
形成組成物を本明細書に記載の実施形態に従って調製し、本明細書に記載の実施形態に従って耐火材料サンプルＳ１〜Ｓ９に形成した。
【０２１１】
表１は、形成された耐火材料サンプルＳ１〜Ｓ９の組成ならびに密度、多孔率、及びＭＯＲを含むサンプルの測定された物理的特徴をまとめている。
【０２１２】
【表１】
2019510717.tif 000003
【０２１３】
耐火材料サンプルＳ１〜Ｓ９は、酸化クロム及び他の成分を含んでいた未処理原料から形成した。
【実施例２】
【０２１４】
形成組成物を本明細書に記載の実施形態に従って調製し、本明細書に記載の実施形態に従って耐火材料サンプルＳ１０〜Ｓ１３に形成した。
【０２１５】
表２は、形成された耐火材料サンプルＳ１０〜Ｓ１２の組成ならびに密度、多孔率、及びＭＯＲを含むサンプルの測定された物理的特徴をまとめている。
【０２１６】
【表２】
2019510717.tif 000004
【０２１７】
耐火材料サンプルＳ１０〜Ｓ１２は、酸化クロム及び他の成分を含んでいた未処理原料から形成した。
【実施例３】
【０２１８】
形成組成物を本明細書に記載の実施形態に従って調製し、本明細書に記載の実施形態に従って耐火材料サンプルＳ１３〜Ｓ１５に形成した。
【０２１９】
表３は、形成された耐火材料サンプルＳ１３〜Ｓ１５の組成ならびに密度、多孔率、及びＭＯＲを含むサンプルの測定された物理的特徴をまとめている。
【０２２０】
【表３】
2019510717.tif 000005
【０２２１】
耐火材料サンプルＳ１３〜Ｓ１５は、酸化クロム及び他の成分を含んでいた未処理原料から形成した。
【実施例４】
【０２２２】
形成組成物を本明細書に記載の実施形態に従って調製し、本明細書に記載の実施形態に従って耐火材料サンプルＳ１６及びＳ１７に形成した。
【０２２３】
表４は、形成された耐火材料サンプルＳ１６〜Ｓ１８の組成ならびに密度、多孔率、及びＭＯＲを含むサンプルの測定された物理的特徴をまとめている。
【０２２４】
【表４】
2019510717.tif 000006
【０２２５】
耐火材料サンプルＳ１６及びＳ１７は、酸化クロム及び他の成分を含んでいた未処理原料から形成した。
【実施例５】
【０２２６】
比較形成組成物を調製し、比較耐火材料サンプルＣＳ１〜ＣＳ１２に形成した。
【０２２７】
表５は、形成された耐火材料サンプルＣＳ１〜ＣＳ１２の組成ならびに密度、多孔率、及びＭＯＲを含むサンプルの測定された物理的特徴をまとめている。
【０２２８】
【表５】
2019510717.tif 000007
【０２２９】
比較耐火材料サンプルＣＳ１〜ＣＳ１２は、酸化クロム及び他の成分を含んでいた未処理原料から形成した。
【０２３０】
一般的な説明または実施例において上述の活動の全てが要求されるわけではなく、特定の活動の一部が要求されなくてもよく、説明されたそれらに加えて１つ以上の更なる活動が実施されてもよい。また更に、活動が列挙される順序は、必ずしもそれらが実施される順序ではない。本明細書の実施形態の特性または特徴の任意の値は、統計的に関連するサンプルサイズに由来する平均または中央値を表し得る。別段記述されない限り、組成物は、１００％の合計を基準とし、成分の総含有量は１００％を超えないことが理解される。
【０２３１】
前述の明細書では、特定の実施形態を参照して概念を説明してきた。しかしながら、当業者は、以下の特許請求の範囲に記載された本発明の範囲から逸脱することなく、様々な改変及び変更がなされ得ることを理解する。したがって、明細書及び図面は、限定的な意味ではなく例示的な意味で考慮されるべきであり、そのような変更の全ては、本発明の範囲内に含まれることが意図される。
【０２３２】
本明細書で使用される場合、「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」という用語またはそれらの任意の他の類型は、非排他的な包含をカバーすることを意図している。例えば、特徴のリストを含むプロセス、方法、物品、または装置は、必ずしもそれらの特徴だけに限定されるものではなく、明示的に列挙されていないかまたはそのようなプロセス、方法、物品、または装置に固有の他の特徴を含み得る。更に、逆に明示的に記述されない限り、「または」は、包括的−またはを指し、排他的−またはを指さない。例えば、条件ＡまたはＢは以下のうちのいずれか１つによって満たされる：Ａが真であり（または存在し）かつＢが偽である（または存在しない）、Ａが偽であり（または存在せず）かつＢが真であり（または存在する）、及びＡ及びＢの両方が真である（または存在する）。
【０２３３】
また、「ａ」または「ａｎ」の使用は、本明細書に記載の要素及び成分を記載するために用いられる。これは、単に便宜上のため、及び本発明の範囲の一般的な意味を与えるために行われる。この記載は、１つまたは少なくとも１つを含むように解釈されるべきであり、単数形はまた、それが別に意味することが明らかでない限り、複数形を含む。
【０２３４】
利益、他の利点、及び問題に対する解決策は、特定の実施形態に関して上述されている。しかしながら、利益、利点、問題の解決策、及び任意の利益、利点、または解決策を発生させ得るかまたはより言明させ得る任意の特徴（複数可）は、特許請求の範囲のいずれかまたは全ての重要な、必要とされる、または不可欠な特徴と解釈されるべきではない。
【０２３５】
本明細書を読んだ後、当業者は、明確性のため、別個の実施形態の文脈で本明細書に記載された所定の特徴がまた、単一の実施形態において組み合わせて提供され得ることを理解する。逆に、簡潔のため、単一の実施形態の文脈で記載された様々な特徴は、別々にまたは任意の副次的な組み合わせで提供され得る。更に、範囲内に記述された値に対する言及は、その範囲内の各々の及び全ての値を含む。
【図１】
2019510717.tif 000008
【国際調査報告】
2019510717.tif 000009
2019510717.tif 000010